(57)【要約】【課題】耐食性に優れる塗膜を与える被覆組成物を提供する。【解決手段】耐熱性樹脂、及び、金属酸化物で被覆したタルクを含むことを特徴とする被覆組成物。【選択図】なし【特許請求の範囲】
【請求項１】
耐熱性樹脂、及び、金属酸化物で被覆したタルクを含むことを特徴とする被覆組成物。
【請求項２】
前記耐熱性樹脂は、ポリアミドイミド樹脂、ポリイミド樹脂、ポリエーテルスルホン樹脂、ポリエーテルイミド樹脂、芳香族ポリエーテルケトン樹脂、芳香族ポリエステル樹脂及びポリアリレンサルファイド樹脂からなる群より選択される少なくとも１種である請求項１記載の被覆組成物。
【請求項３】
更に、含フッ素重合体を含む請求項１又は２記載の被覆組成物。
【請求項４】
前記含フッ素重合体は、テトラフルオロエチレンホモポリマー、変性ポリテトラフルオロエチレン、テトラフルオロエチレン／パーフルオロ（アルキルビニルエーテル）共重合体、及び、テトラフルオロエチレン／ヘキサフルオロプロピレン共重合体からなる群より選択される少なくとも１種である請求項３記載の被覆組成物。
【請求項５】
前記耐熱性樹脂は、ポリエーテルスルホン樹脂と、ポリアミドイミド樹脂及びポリイミド樹脂からなる群より選択される少なくとも１種とからなり、
前記ポリエーテルスルホン樹脂は、前記ポリエーテルスルホン樹脂、前記ポリアミドイミド樹脂及び前記ポリイミド樹脂の合計量の６５〜８５質量％である請求項１〜４のいずれかに記載の被覆組成物。
【請求項６】
前記金属酸化物で被覆したタルクの含有量が、前記被覆組成物中の重合体成分の合計量に対して０．１〜２０質量％である請求項１〜５のいずれかに記載の被覆組成物。
【請求項７】
前記金属酸化物が酸化鉄である請求項１〜６のいずれかに記載の被覆組成物。
【請求項８】
金属又は非金属無機材料からなる基材上に直接塗布されるか、又は、耐熱性樹脂からなる層の上に塗布される請求項１〜７のいずれかに記載の被覆組成物。
【請求項９】
基材と、
耐熱性樹脂（ａ）、含フッ素重合体（ａ）、及び、金属酸化物で被覆したタルクを含むプライマー層（Ａ１）と、
含フッ素重合体（ｂ）を含む含フッ素層（Ｃ１）とを有することを特徴とする被覆物品。
【請求項１０】
基材と、
耐熱性樹脂（ｂ）、及び、金属酸化物で被覆したタルクを含むプライマー層（Ａ２）と、
耐熱性樹脂（ａ）及び含フッ素重合体（ａ）を含む中間層（Ｂ１）と、
含フッ素重合体（ｂ）を含む含フッ素層（Ｃ２）とを有することを特徴とする被覆物品。
【請求項１１】
基材と、
耐熱性樹脂（ｂ）を含むプライマー層（Ａ３）と、
耐熱性樹脂（ａ）、含フッ素重合体（ａ）、及び、金属酸化物で被覆したタルクを含む中間層（Ｂ２）と、
含フッ素重合体（ｂ）を含む含フッ素層（Ｃ３）とを有することを特徴とする被覆物品。
【請求項１２】
耐熱性樹脂（ａ）は、ポリアミドイミド樹脂、ポリイミド樹脂、ポリエーテルスルホン樹脂、ポリエーテルイミド樹脂、芳香族ポリエーテルケトン樹脂、芳香族ポリエステル樹脂及びポリアリレンサルファイド樹脂からなる群より選択される少なくとも１種である請求項９〜１１のいずれかに記載の被覆物品。
【請求項１３】
耐熱性樹脂（ｂ）は、ポリアミドイミド樹脂、ポリイミド樹脂、ポリエーテルスルホン樹脂、ポリエーテルイミド樹脂、芳香族ポリエーテルケトン樹脂、芳香族ポリエステル樹脂及びポリアリレンサルファイド樹脂からなる群より選択される少なくとも１種である請求項１０〜１２のいずれかに記載の被覆物品。
【請求項１４】
含フッ素重合体（ａ）は、テトラフルオロエチレンホモポリマー、変性ポリテトラフルオロエチレン、テトラフルオロエチレン／パーフルオロ（アルキルビニルエーテル）共重合体、及び、テトラフルオロエチレン／ヘキサフルオロプロピレン共重合体からなる群より選択される少なくとも１種である請求項９〜１３のいずれかに記載の被覆物品。
【請求項１５】
含フッ素重合体（ｂ）は、テトラフルオロエチレンホモポリマー、変性ポリテトラフルオロエチレン、テトラフルオロエチレン／パーフルオロ（アルキルビニルエーテル）共重合体、及び、テトラフルオロエチレン／ヘキサフルオロプロピレン共重合体からなる群より選択される少なくとも１種である請求項９〜１４のいずれかに記載の被覆物品。
【請求項１６】
プライマー層（Ａ１）は、膜厚が５〜９０μｍであり、
含フッ素層（Ｃ１）は、膜厚が５〜９０μｍである
請求項９、１２、１４、１５のいずれかに記載の被覆物品。
【請求項１７】
プライマー層（Ａ２）は、膜厚が５〜９０μｍであり、
中間層（Ｂ１）は、膜厚が５〜９０μｍであり、
含フッ素層（Ｃ２）は、膜厚が５〜９０μｍである
請求項１０、１２〜１５のいずれかに記載の被覆物品。
【請求項１８】
プライマー層（Ａ３）は、膜厚が５〜９０μｍであり、
中間層（Ｂ２）は、膜厚が５〜９０μｍであり、
含フッ素層（Ｃ３）は、膜厚が５〜９０μｍである
請求項１１〜１５のいずれかに記載の被覆物品。
【発明の詳細な説明】
【技術分野】
【０００１】
本開示は、被覆組成物及び被覆物品に関する。
【背景技術】
【０００２】
ポリテトラフルオロエチレン、テトラフルオロエチレン／パーフルオロ（アルキルビニルエーテル）共重合体、テトラフルオロエチレン／ヘキサフルオロプロピレン共重合体等のフッ素樹脂は、低摩擦係数を有し、非粘着性、耐熱性等の特性に優れているので、食品工業用品、フライパンや鍋等の調理器具又は厨房用品、アイロン等の家庭用品、電気工業用品、機械工業用品等の表面加工に広く用いられている。
【０００３】
特許文献１には、炭素鋼下地と、アミドイミドポリマー、ポリエーテルスルホン及びテトラフルオロエチレン／ヘキサフルオロプロピレンコポリマー（ＦＥＰ）を含むプライマー層と、テトラフルオロエチレン／パーフルオロ（アルキルビニルエーテル）コポリマー（ＰＦＡ）、酸化鉄被覆雲母及びミクロタルクを含む層とをこの順で積層した積層体が記載されている。
【先行技術文献】
【特許文献】
【０００４】
【特許文献１】特表２００１−５０３８０７号公報
【発明の概要】
【発明が解決しようとする課題】
【０００５】
本開示は、耐食性に優れる塗膜を与える被覆組成物を提供することを目的とする。本開示は、耐食性に優れる被覆物品を提供することも目的とする。
【課題を解決するための手段】
【０００６】
本開示は、耐熱性樹脂、及び、金属酸化物で被覆したタルクを含むことを特徴とする被覆組成物に関する。
【０００７】
上記耐熱性樹脂は、ポリアミドイミド樹脂、ポリイミド樹脂、ポリエーテルスルホン樹脂、ポリエーテルイミド樹脂、芳香族ポリエーテルケトン樹脂、芳香族ポリエステル樹脂及びポリアリレンサルファイド樹脂からなる群より選択される少なくとも１種であることが好ましい。
【０００８】
上記被覆組成物は、更に、含フッ素重合体を含むことが好ましい。
【０００９】
上記含フッ素重合体は、テトラフルオロエチレンホモポリマー、変性ポリテトラフルオロエチレン、テトラフルオロエチレン／パーフルオロ（アルキルビニルエーテル）共重合体、及び、テトラフルオロエチレン／ヘキサフルオロプロピレン共重合体からなる群より選択される少なくとも１種であることが好ましい。
【００１０】
上記耐熱性樹脂は、ポリエーテルスルホン樹脂と、ポリアミドイミド樹脂及びポリイミド樹脂からなる群より選択される少なくとも１種とからなり、
上記ポリエーテルスルホン樹脂は、上記ポリエーテルスルホン樹脂、上記ポリアミドイミド樹脂及び上記ポリイミド樹脂の合計量の６５〜８５質量％であることが好ましい。
【００１１】
上記金属酸化物で被覆したタルクの含有量が、上記被覆組成物中の重合体成分の合計量に対して０．１〜２０質量％であることが好ましい。
【００１２】
上記金属酸化物が酸化鉄であることが好ましい。
【００１３】
上記被覆組成物は、金属又は非金属無機材料からなる基材上に直接塗布されるか、又は、耐熱性樹脂からなる層の上に塗布されることが好ましい。
【００１４】
本開示は、基材と、
耐熱性樹脂（ａ）、含フッ素重合体（ａ）、及び、金属酸化物で被覆したタルクを含むプライマー層（Ａ１）と、
含フッ素重合体（ｂ）を含む含フッ素層（Ｃ１）とを有することを特徴とする被覆物品にも関する。
【００１５】
本開示は、基材と、
耐熱性樹脂（ｂ）、及び、金属酸化物で被覆したタルクを含むプライマー層（Ａ２）と、
耐熱性樹脂（ａ）及び含フッ素重合体（ａ）を含む中間層（Ｂ１）と、
含フッ素重合体（ｂ）を含む含フッ素層（Ｃ２）とを有することを特徴とする被覆物品にも関する。
【００１６】
本開示は、基材と、
耐熱性樹脂（ｂ）を含むプライマー層（Ａ３）と、
耐熱性樹脂（ａ）、含フッ素重合体（ａ）、及び、金属酸化物で被覆したタルクを含む中間層（Ｂ２）と、
含フッ素重合体（ｂ）を含む含フッ素層（Ｃ３）とを有することを特徴とする被覆物品にも関する。
【００１７】
耐熱性樹脂（ａ）は、ポリアミドイミド樹脂、ポリイミド樹脂、ポリエーテルスルホン樹脂、ポリエーテルイミド樹脂、芳香族ポリエーテルケトン樹脂、芳香族ポリエステル樹脂及びポリアリレンサルファイド樹脂からなる群より選択される少なくとも１種であることが好ましい。
【００１８】
耐熱性樹脂（ｂ）は、ポリアミドイミド樹脂、ポリイミド樹脂、ポリエーテルスルホン樹脂、ポリエーテルイミド樹脂、芳香族ポリエーテルケトン樹脂、芳香族ポリエステル樹脂及びポリアリレンサルファイド樹脂からなる群より選択される少なくとも１種であることが好ましい。
【００１９】
含フッ素重合体（ａ）は、テトラフルオロエチレンホモポリマー、変性ポリテトラフルオロエチレン、テトラフルオロエチレン／パーフルオロ（アルキルビニルエーテル）共重合体、及び、テトラフルオロエチレン／ヘキサフルオロプロピレン共重合体からなる群より選択される少なくとも１種であることが好ましい。
【００２０】
含フッ素重合体（ｂ）は、テトラフルオロエチレンホモポリマー、変性ポリテトラフルオロエチレン、テトラフルオロエチレン／パーフルオロ（アルキルビニルエーテル）共重合体、及び、テトラフルオロエチレン／ヘキサフルオロプロピレン共重合体からなる群より選択される少なくとも１種であることが好ましい。
【００２１】
プライマー層（Ａ１）は、膜厚が５〜９０μｍであり、
含フッ素層（Ｃ１）は、膜厚が５〜９０μｍである
ことが好ましい。
【００２２】
プライマー層（Ａ２）は、膜厚が５〜９０μｍであり、
中間層（Ｂ１）は、膜厚が５〜９０μｍであり、
含フッ素層（Ｃ２）は、膜厚が５〜９０μｍである
ことが好ましい。
【００２３】
プライマー層（Ａ３）は、膜厚が５〜９０μｍであり、
中間層（Ｂ２）は、膜厚が５〜９０μｍであり、
含フッ素層（Ｃ３）は、膜厚が５〜９０μｍである
ことが好ましい。
【発明の効果】
【００２４】
本開示によれば、耐食性に優れる塗膜を与える被覆組成物を提供することができる。本開示によれば、耐食性に優れる被覆物品を提供することもできる。
【発明を実施するための形態】
【００２５】
以下、本開示を具体的に説明する。
本開示は、耐熱性樹脂、及び、金属酸化物で被覆したタルクを含むことを特徴とする被覆組成物に関する。
本開示の被覆組成物は、耐食性に優れる塗膜を与えることができる。
【００２６】
本開示の被覆組成物は、耐熱性樹脂を含む。
上記耐熱性樹脂は、通常、耐熱性を有すると認識されている樹脂であればよいが、含フッ素重合体は除くものとする。本明細書において、「耐熱性」とは、１５０℃以上の温度における連続使用が可能である性質を意味する。
【００２７】
上記耐熱性樹脂としては、ポリアミドイミド樹脂（ＰＡＩ）、ポリイミド樹脂（ＰＩ）、ポリエーテルスルホン樹脂（ＰＥＳ）、ポリエーテルイミド樹脂、芳香族ポリエーテルケトン樹脂、芳香族ポリエステル樹脂及びポリアリレンサルファイド樹脂等が挙げられ、１種を単独で、又は２種以上を組み合わせて使用できる。
【００２８】
ＰＡＩは、分子構造中にアミド結合及びイミド結合を有する重合体からなる樹脂である。上記ＰＡＩとしては特に限定されず、例えば、アミド結合を分子内に有する芳香族ジアミンとピロメリット酸等の芳香族四価カルボン酸との反応；無水トリメリット酸等の芳香族三価カルボン酸と４，４−ジアミノフェニルエーテル等のジアミンやジフェニルメタンジイソシアネート等のジイソシアネートとの反応；芳香族イミド環を分子内に有する二塩基酸とジアミンとの反応等の各反応により得られる高分子量重合体からなる樹脂等が挙げられる。耐熱性に優れる点から、上記ＰＡＩとしては、主鎖中に芳香環を有する重合体からなるものが好ましい。
【００２９】
ＰＩは、分子構造中にイミド結合を有する重合体からなる樹脂である。上記ＰＩとしては特に限定されず、例えば、無水ピロメリット酸等の芳香族四価カルボン酸無水物の反応等により得られる高分子量重合体からなる樹脂等が挙げられる。耐熱性に優れる点から、上記ＰＩとしては、主鎖中に芳香環を有する重合体からなるものが好ましい。
【００３０】
ＰＥＳは、下記一般式：
【００３１】
【化１】
2020128517.tif 000002
【００３２】
で表される繰り返し単位を有する重合体からなる樹脂である。ＰＥＳとしては特に限定されず、例えば、ジクロロジフェニルスルホンとビスフェノールとの重縮合により得られる重合体からなる樹脂等が挙げられる。
【００３３】
上記芳香族ポリエーテルケトン樹脂は、アリーレン基とエーテル基［−Ｏ−］とカルボニル基［−Ｃ（＝Ｏ）−］とで構成された繰り返し単位を含む樹脂である。上記芳香族ポリエーテルケトン樹脂としては、ポリエーテルケトン樹脂（ＰＥＫ）、ポリエーテルエーテルケトン樹脂（ＰＥＥＫ）、ポリエーテルエーテルケトンケトン樹脂（ＰＥＥＫＫ）、ポリエーテルケトンエステル樹脂等が例示できる。上記芳香族ポリエーテルケトン樹脂は、１種を単独で、又は２種以上を組み合わせて使用できる。
上記芳香族ポリエーテルケトン樹脂としては、ＰＥＫ、ＰＥＥＫ、ＰＥＥＫＫ及びポリエーテルケトンエステル樹脂からなる群より選択される少なくとも１種が好ましく、ＰＥＥＫがより好ましい。
【００３４】
上記耐熱性樹脂は、ＰＡＩ、ＰＩ及びＰＥＳからなる群より選択される少なくとも１種であることが好ましい。これにより、基材との密着性に優れ、塗膜を形成する際に行う焼成時の温度下でも充分な耐熱性を有し、得られる塗膜が耐食性及び耐水蒸気性に優れる。
ＰＡＩ、ＰＩ及びＰＥＳは、それぞれ１種又は２種以上からなるものであってよい。
【００３５】
上記耐熱性樹脂は、塗膜の耐食性に特に優れる点から、ＰＥＳと、ＰＡＩ及びＰＩからなる群より選択される少なくとも１種と、からなることが好ましい。言い換えると、上記耐熱性樹脂は、ＰＥＳとＰＡＩとの混合物、ＰＥＳとＰＩとの混合物、又は、ＰＥＳとＰＡＩとＰＩとの混合物であることが好ましい。上記耐熱性樹脂は、ＰＥＳ及びＰＡＩの混合物であることが特に好ましい。
【００３６】
上記耐熱性樹脂が、ＰＥＳと、ＰＡＩ及びＰＩからなる群より選択される少なくとも１種とからなるものである場合、ＰＥＳは、ＰＥＳと、ＰＡＩ及びＰＩからなる群より選択される少なくとも１種との合計量の６５〜８５質量％であることが好ましい。より好ましくは、７０〜８０質量％である。
【００３７】
本開示の被覆組成物は、金属酸化物で被覆したタルク（以下、被覆タルクともいう）を含む。上記被覆タルクを上記耐熱性樹脂と組み合わせることにより、耐食性に優れる塗膜を与えることができる。上記被覆タルクは、また、顔料としても機能する。
【００３８】
上記被覆タルクは、タルク粒子の外表面の一部又は全部が上記金属酸化物で被覆されたものであることが好ましい。
【００３９】
上記金属酸化物は、金属の酸化物であれば特に限定されず、酸化チタン（ＴｉＯ２（二酸化チタン）等）、酸化鉄（Ｆｅ２Ｏ３（三酸化二鉄）、Ｆｅ３Ｏ４（四酸化三鉄）等）、酸化スズ（ＳｎＯ２（二酸化スズ）等）、酸化ケイ素（ＳｉＯ２（二酸化ケイ素）等）等の１種又は２種以上を用いることができる。
耐食性に一層優れる塗膜が得られる点で、上記金属酸化物は酸化鉄であることが好ましく、Ｆｅ３Ｏ４（四酸化三鉄）であることがより好ましい。
【００４０】
上記被覆タルクは、黒色であることが好ましい。この場合、上記被覆タルクは、黒色顔料としても機能する。
黒色顔料としては、カーボンブラックが広く用いられているが、得られる塗膜の耐食性が充分でないという問題がある。また、用途によっては、安全上の問題等により使用できるカーボンブラックが極めて限定されるという問題がある。
これに対し、黒色の被覆タルクは、耐食性を向上させつつ、塗膜を黒色に着色することができる。また、上記被覆タルクは安全性が高いので、調理器具や厨房用品といった、高い安全性が要求される用途にも適用できる。
黒色の被覆タルクとしては、例えば、Ｆｅ３Ｏ４（四酸化三鉄）で被覆したタルクが挙げられる。
【００４１】
上記被覆タルクにおいて、上記金属酸化物は、上記金属酸化物と被覆の対象であるタルクとの合計量の５〜８０質量％であることが好ましい。より好ましい下限は１０質量％、更に好ましい下限は２０質量％、特に好ましい下限は３０質量％である。また、より好ましい上限は７０質量％、更に好ましい上限は６０質量％である。
【００４２】
上記被覆タルクの形状としては、球状、鱗片状等が挙げられるが、耐食性に一層優れる塗膜が得られる点で、鱗片状が好ましい。
【００４３】
上記被覆タルクは、平均粒径が１〜２００μｍであることが好ましい。上記平均粒径のより好ましい下限は２μｍである。また、より好ましい上限は１００μｍ、更に好ましい上限は５０μｍ、更により好ましい上限は３０μｍ、特に好ましい上限は２０μｍである。上記平均粒径は、レーザー回折・散乱式粒子径・粒度分布測定装置（日機装（株）製マイクロトラックＭＴ３３００ＩＩ、媒体：純水、温度：室温）により測定して得られる粒度分布から算出する値である。
【００４４】
上記被覆タルクは、アスペクト比（平均粒径／平均厚み）が２以上であることが好ましい。上記アスペクト比のより好ましい下限は３、更に好ましい下限は５である。また、好ましい上限は５００、より好ましい上限は２００、更に好ましい上限は１００、特に好ましい上限は５０である。
上記アスペクト比は走査型電子顕微鏡（ＳＥＭ）により測定する平均粒径及び平均厚みから算出することができ、３０個のサンプルについて測定したアスペクト比の平均値を採用する。
【００４５】
上記被覆タルクの含有量は、上記被覆組成物中の重合体成分（例えば、上記耐熱性樹脂、及び、任意で、後述する含フッ素重合体）の合計量（固形分）に対し、０．１〜２０質量％であることが好ましい。上記含有量のより好ましい下限は０．５質量％、更に好ましい下限は１．０質量％である。また、より好ましい上限は１５質量％、更に好ましい上限は１０質量％である。
上記合計量は、上記被覆組成物を基材上に塗布したのち８０〜１００℃の温度で乾燥し、３８０〜４００℃で４５分間焼成した後の残渣における上記重合体成分の合計質量を意味する。
【００４６】
本開示の被覆組成物は、更に、含フッ素重合体を含んでもよく、含まなくてもよいが、含むことが好ましい。含フッ素重合体を含むことにより、上記被覆組成物から形成される層の上に含フッ素層を設ける場合に、両層を強固に接着させることができる。
【００４７】
上記含フッ素重合体は、主鎖又は側鎖を構成する炭素原子に直接結合しているフッ素原子を有する重合体である。上記含フッ素重合体は、非溶融加工性であってもよいし、溶融加工性であってもよい。
【００４８】
上記含フッ素重合体は、含フッ素モノエチレン系不飽和炭化水素（Ｉ）を重合することにより得られるものであることが好ましい。
【００４９】
上記「含フッ素モノエチレン系不飽和炭化水素（Ｉ）（以下、「不飽和炭化水素（Ｉ）」ともいう。）」とは、フッ素原子により水素原子の一部又は全部が置換されているビニル基を分子中に１個有する不飽和炭化水素を意味する。
【００５０】
上記不飽和炭化水素（Ｉ）は、フッ素原子により置換されていない水素原子の一部又は全部が、塩素原子等のフッ素原子以外のハロゲン原子、及び、トリフルオロメチル基等のフルオロアルキル基からなる群より選択される少なくとも１種により置換されているものであってもよい。但し、上記不飽和炭化水素（Ｉ）は、後述のトリフルオロエチレンを除く。
【００５１】
上記不飽和炭化水素（Ｉ）としては特に限定されず、例えば、テトラフルオロエチレン〔ＴＦＥ〕、ヘキサフルオロプロピレン〔ＨＦＰ〕、クロロトリフルオロエチレン〔ＣＴＦＥ〕、ビニリデンフルオライド〔ＶｄＦ〕、フッ化ビニル〔ＶＦ〕等が挙げられ、これらは、１種又は２種以上を用いることができる。
【００５２】
上記含フッ素重合体は、上記不飽和炭化水素（Ｉ）の単独重合体であってもよい。上記不飽和炭化水素（Ｉ）の単独重合体としては、例えば、テトラフルオロエチレンホモポリマー〔ＴＦＥホモポリマー〕、ポリクロロトリフルオロエチレン〔ＰＣＴＦＥ〕、ポリビニリデンフルオライド〔ＰＶｄＦ〕、ポリフッ化ビニル〔ＰＶＦ〕等が挙げられる。ＴＦＥホモポリマーは非溶融加工性である。
【００５３】
上記含フッ素重合体は、上記不飽和炭化水素（Ｉ）の共重合体であってもよい。上記共重合体としては、例えば、２種以上の上記不飽和炭化水素（Ｉ）の共重合体、少なくとも１種の上記不飽和炭化水素（Ｉ）と、上記不飽和炭化水素（Ｉ）と共重合し得る不飽和化合物（ＩＩ）との共重合体が挙げられる。
【００５４】
本開示において、１種又は２種以上の上記不飽和炭化水素（Ｉ）のみを重合することにより得られる重合体は、上記含フッ素重合体として用いることができるのに対して、１種又は２種以上の不飽和化合物（ＩＩ）のみを重合することにより得られる重合体は、上記含フッ素重合体として用いることができない。この点で、上記不飽和化合物（ＩＩ）は、上記不飽和炭化水素（Ｉ）と異なるものである。
【００５５】
上記不飽和化合物（ＩＩ）としては特に限定されず、例えば、トリフルオロエチレン〔３ＦＨ〕；エチレン〔Ｅｔ〕、プロピレン〔Ｐｒ〕等のモノエチレン系不飽和炭化水素等が挙げられる。これらは、１種又は２種以上を用いることができる。
【００５６】
上記不飽和炭化水素（Ｉ）の共重合体の具体例としては特に限定されず、ＴＦＥ／ＨＦＰ共重合体〔ＦＥＰ〕、ＴＦＥ／ＣＴＦＥ共重合体、ＴＦＥ／ＶｄＦ共重合体、ＴＦＥ／３ＦＨ共重合体、Ｅｔ／ＴＦＥ共重合体〔ＥＴＦＥ〕、ＴＦＥ／Ｐｒ共重合体等のＴＦＥ系共重合体；ＶｄＦ／ＨＦＰ共重合体；ＶｄＦ／ＴＦＥ／ＨＦＰ共重合体；Ｅｔ／ＣＴＦＥ共重合体〔ＥＣＴＦＥ〕；Ｅｔ／ＨＦＰ共重合体等が挙げられる。
本明細書において、上記「ＴＦＥ系共重合体」とは、ＴＦＥと、ＴＦＥ以外のその他の単量体の１種又は２種以上とを共重合して得られるものを意味する。上記ＴＦＥ系共重合体は、通常、上記ＴＦＥ系共重合体中のＴＦＥ以外のその他の単量体に基づく重合単位の割合が、ＴＦＥに基づく重合単位と上記その他の単量体に基づく重合単位との合計質量の１質量％を超えていることが好ましい。
【００５７】
上記ＴＦＥ系共重合体における上記ＴＦＥ以外のその他の単量体は、下記のＴＦＥと共重合し得るその他の単量体（ＩＩＩ）であってもよい。上記その他の単量体（ＩＩＩ）は、下記一般式
Ｘ（ＣＦ２）ｍＯｎＣＦ＝ＣＦ２
（式中、Ｘは、−Ｈ、−Ｃｌ又は−Ｆを表し、ｍは、１〜６の整数を表し、ｎは、０又は１の整数を表す。）で表される化合物（但し、ＨＦＰを除く。）、下記一般式
Ｃ３Ｆ７Ｏ［ＣＦ（ＣＦ３）ＣＦ２Ｏ］ｐ−ＣＦ＝ＣＦ２
（式中、ｐは、１又は２の整数を表す。）で表される化合物、及び、下記一般式
Ｘ（ＣＦ２）ｑＣＹ＝ＣＨ２
（式中、Ｘは、上記と同じであり、Ｙは、−Ｈ又は−Ｆを表し、ｑは、１〜６の整数を表す。）で表される化合物からなる群より選択される少なくとも１種の単量体であることが好ましい。これらは、１種又は２種以上を用いることができる。
【００５８】
上記その他の単量体（ＩＩＩ）を用いたＴＦＥ系共重合体としては、ＴＦＥ／パーフルオロ（アルキルビニルエーテル）〔ＰＡＶＥ〕共重合体〔ＰＦＡ〕等が挙げられる。ＰＦＡとしては、国際公開第２００２／０８８２２７号に記載の方法でフッ素化したＰＦＡを使用することもできる。
【００５９】
上記含フッ素重合体は、また、変性ポリテトラフルオロエチレン〔変性ＰＴＦＥ〕であってもよい。本明細書において、上記「変性ＰＴＦＥ」とは、得られる共重合体に溶融加工性を付与しない程度の少量の共単量体をＴＦＥと共重合したものを意味する。上記共単量体としては特に限定されず、上記不飽和炭化水素（Ｉ）のうちＨＦＰ、ＣＴＦＥ等が挙げられ、上記不飽和化合物（ＩＩ）のうち３ＦＨ等が挙げられ、上記その他の単量体（ＩＩＩ）のうちＰＡＶＥ、パーフルオロ（アルコキシビニルエーテル）、（パーフルオロアルキル）エチレン等が挙げられる。上記共単量体は、１種又は２種以上を用いることができる。
【００６０】
上記変性ＰＴＦＥに含まれる上記共単量体に基づく重合単位の割合は、例えば、ＴＦＥに基づく重合単位と上記共単量体に基づく重合単位との合計質量の０．００１〜１質量％であることが好ましい。上記の割合は、上記共単量体としてＰＡＶＥ、パーフルオロ（アルコキシビニルエーテル）等を用いる場合に特に好適である。
【００６１】
上記含フッ素重合体としては、１種又は２種以上であってよく、上記不飽和炭化水素（Ｉ）の単独重合体の１種と上記不飽和炭化水素（Ｉ）の共重合体の１種又は２種類以上との混合物、又は、上記不飽和炭化水素（Ｉ）の共重合体の２種類以上の混合物であってもよい。
【００６２】
上記混合物としては、例えば、ＴＦＥホモポリマーと上記ＴＦＥ系共重合体との混合物、上記ＴＦＥ系共重合体に属する２種類以上の共重合体の混合物等が挙げられ、このような混合物としては、例えば、ＴＦＥホモポリマーとＰＦＡとの混合物、ＴＦＥホモポリマーとＦＥＰとの混合物、ＴＦＥホモポリマーとＰＦＡとＦＥＰとの混合物、ＰＦＡとＦＥＰとの混合物等が挙げられる。
【００６３】
上記含フッ素重合体は、また、パーフルオロアルキル基を有するパーフルオロアルキル基含有エチレン性不飽和単量体（ＩＶ）（以下、「不飽和単量体（ＩＶ）」ともいう。）を重合することにより得られるものであってもよい。上記不飽和単量体（ＩＶ）は、下記一般式
【００６４】
【化２】
2020128517.tif 000003
【００６５】
（式中、Ｒｆは、炭素数４〜２０のパーフルオロアルキル基を表し、Ｒ１は、−Ｈ又は炭素数１〜１０のアルキル基を表し、Ｒ２は、炭素数１〜１０のアルキレン基を表し、Ｒ３は、−Ｈ又はメチル基を表し、Ｒ４は、炭素数１〜１７のアルキル基を表し、ｒは、１〜１０の整数を表し、ｓは、０〜１０の整数を表す。）で表されるものである。
上記含フッ素重合体は、上記不飽和単量体（ＩＶ）の単独重合体であってもよいし、また、上記不飽和単量体（ＩＶ）と上記不飽和単量体（ＩＶ）と共重合し得る単量体（Ｖ）との共重合体であってもよい。
【００６６】
上記単量体（Ｖ）としては特に限定されず、（メタ）アクリル酸シクロヘキシル、（メタ）アクリル酸ベンジルエステル、ジ（メタ）アクリル酸ポリエチレングリコール、Ｎ−メチロールプロパンアクリルアミド、（メタ）アクリル酸アミド、アルキル基の炭素数が１〜２０である（メタ）アクリル酸のアルキルエステル等の（メタ）アクリル酸誘導体；エチレン、塩化ビニル、フッ化ビニル、スチレン、α−メチルスチレン、ｐ−メチルスチレン等の置換又は非置換エチレン；アルキル基の炭素数が１〜２０であるアルキルビニルエーテル、アルキル基の炭素数が１〜２０であるハロゲン化アルキルビニルエーテル等のビニルエーテル類；アルキル基の炭素数が１〜２０であるビニルアルキルケトン等のビニルケトン類；無水マレイン酸等の脂肪族不飽和ポリカルボン酸及びその誘導体；ブタジエン、イソプレン、クロロプレン等のポリエン等が挙げられる。
【００６７】
上記含フッ素重合体は、例えば、乳化重合等の従来公知の重合方法等を用いることにより得ることができる。
【００６８】
上記含フッ素重合体としては、得られる塗膜が耐食性及び耐水蒸気性に優れる点から、ＴＦＥホモポリマー、変性ＰＴＦＥ及び上記ＴＦＥ系共重合体からなる群より選択される少なくとも１種の重合体が好ましい。上記ＴＦＥ系共重合体としては、ＰＦＡ及びＦＥＰからなる群より選択される少なくとも１種の共重合体が好ましい。
【００６９】
上述したことから、上記含フッ素重合体としては、ＴＦＥホモポリマー、変性ＰＴＦＥ、ＰＦＡ及びＦＥＰからなる群より選択される少なくとも１種が好ましく、ＴＦＥホモポリマー、変性ＰＴＦＥ及びＦＥＰからなる群より選択される少なくとも１種がより好ましく、ＴＦＥホモポリマー及び変性ＰＴＦＥからなる群より選択される少なくとも１種が更に好ましい。
【００７０】
本開示の被覆組成物が上記含フッ素重合体を含む場合、上記耐熱性樹脂の含有量が、上記耐熱性樹脂及び上記含フッ素重合体の合計量（固形分）の１５〜５０質量％であることが好ましく、１５〜４０質量％であることがより好ましく、１５〜３０質量％であることが更に好ましい。
上記合計量は、上記被覆組成物を基材上に塗布したのち８０〜１００℃の温度で乾燥し、３８０〜４００℃で４５分間焼成した後の残渣における上記耐熱性樹脂及び上記含フッ素重合体の合計質量を意味する。
【００７１】
本開示の被覆組成物中の固形分に対し、上記耐熱性樹脂、上記被覆タルク及び上記含フッ素重合体（存在する場合）の合計量が８０〜１００質量％であることが好ましく、９０〜１００質量％であることがより好ましい。
上記合計量は、上記被覆組成物を基材上に塗布したのち８０〜１００℃の温度で乾燥し、３８０〜４００℃で４５分間焼成した後の残渣における上記耐熱性樹脂、上記被覆タルク及び上記含フッ素重合体の合計質量を意味する。
【００７２】
本開示の被覆組成物は、液状であってもよく、粉体状であってもよい。上記被覆組成物は、液状であることが好ましい。
【００７３】
上記被覆組成物は、液状である場合、液状媒体を含むことが好ましい。上記液状媒体は、水及び有機液体からなる群より選択される少なくとも１種であることが好ましい。上記液状媒体は、水、及び、任意で有機液体を含むことがより好ましい。
本明細書において、「有機液体」とは、有機化合物であって、２０℃程度の常温において液体であるものを意味する。
【００７４】
上記液状媒体が主に有機液体からなるものである場合、上記耐熱性樹脂、上記被覆タルク及び上記含フッ素重合体は、上記液状媒体に粒子として分散したもの、上記液状媒体に溶解したもの、又は、その両者が混在したものである。上記有機液体としては、従来公知の有機溶剤等を用いてよく、単独で用いてもよいし、２種以上を併用してもよい。
上記液状媒体が主に有機液体からなるとは、上記液状媒体に対する有機液体の割合が５０〜１００質量％であることを意味する。
【００７５】
上記液状媒体が主に水からなるものである場合、上記芳香族ポリエーテルケトン樹脂及び上記耐熱性樹脂は、上記液状媒体に粒子として分散したものである。
上記液状媒体が主に水からなるとは、上記液状媒体に対する水の割合が５０〜１００質量％であることを意味する。
【００７６】
上記被覆組成物が液状である場合、上記耐熱性樹脂及び上記含フッ素重合体の粒子の平均粒子径は、０．０１〜４０μｍであることが好ましい。
【００７７】
上記液状媒体が主に水からなるものである場合、上記耐熱性樹脂、上記被覆タルク及び上記含フッ素重合体からなる粒子を分散安定化させることを目的として、界面活性剤が添加されてもよい。上記界面活性剤としては従来公知のものを用いてよい。上記被覆組成物においては、上記耐熱性樹脂、上記被覆タルク及び上記含フッ素重合体からなる粒子を分散安定化させることを目的として、上記界面活性剤とともに、上記有機液体を併用することもできる。
【００７８】
上記被覆組成物は、また、特公昭４９−１７０１７号公報に記載されている方法等により得られるオルガノゾルであってもよい。
【００７９】
上記被覆組成物は、基材との密着性に優れる点から液状のものであることが好ましく、環境問題の点から上記液状媒体が主に水からなるものがより好ましい。上記被覆組成物が水を含むことは、好適な態様の１つである。
【００８０】
上記被覆組成物が粉体状であることも、好ましい態様の１つである。この態様においては、乾燥工程が不要で、少ない塗装回数で厚い塗布膜を得ることが容易である。
【００８１】
上記被覆組成物が粉体状である場合、上記耐熱性樹脂及び上記含フッ素重合体の粒子の平均粒子径は、１〜５０μｍであることが好ましい。
【００８２】
本開示の被覆組成物は、上記耐熱性樹脂、上記被覆タルク及び上記含フッ素重合体以外に、添加剤を更に含んでもよい。上記添加剤としては特に限定されず、例えば、レベリング剤、固体潤滑剤、沈降防止剤、水分吸収剤、界面活性剤、表面調整剤、チキソトロピー性付与剤、粘度調節剤、ゲル化防止剤、紫外線吸収剤、光安定剤、可塑剤、色分かれ防止剤、皮張り防止剤、スリ傷防止剤、防カビ剤、抗菌剤、酸化防止剤、帯電防止剤、シランカップリング剤、着色剤（酸化鉄、二酸化チタン等）等が挙げられる。
【００８３】
本開示の被覆組成物は、得られる被覆物品に対する特性付与、物性向上、増量等を目的として、上記添加剤として充填材（但し、上記被覆タルクを除く）を含むものであってもよい。上記特性や物性としては、強度、耐久性、耐侯性、難燃性、意匠性等が挙げられる。
【００８４】
上記充填材としては特に限定されず、例えば、木粉、石英砂、カーボンブラック、クレー、タルク（上記被覆タルクを除く）、ダイヤモンド、フッ素化ダイヤモンド、コランダム、ケイ石、窒化ホウ素、炭化ホウ素、炭化珪素、融解アルミナ、トルマリン、翡翠、ゲルマニウム、酸化ジルコニウム、炭化ジルコニウム、クリソベリル、トパーズ、ベリル、ガーネット、体質顔料、光輝性偏平顔料、鱗片状顔料、ガラス、ガラス粉、マイカ粉、金属粉（金、銀、銅、白金、ステンレス等）、各種強化材、各種増量材、導電性フィラー等が挙げられる。
【００８５】
上記添加剤の含有量は、上記被覆組成物に対し、０．０１〜１０．０質量％が好ましく、０．１〜５．０質量％がより好ましい。
【００８６】
本開示の被覆組成物は、金属又は非金属無機材料からなる基材上に直接塗布されるか、又は、耐熱性樹脂からなる層（以下、耐熱層ともいう）の上に塗布されることが好ましく、金属又は非金属無機材料からなる基材上に直接塗布されることがより好ましい。
【００８７】
上記金属としては、鉄、アルミニウム、銅等の金属単体及びこれらの合金類等が挙げられる。上記合金類としては、ステンレス等が挙げられる。
上記非金属無機材料としては、ホーロー、ガラス、セラミック等が挙げられる。
【００８８】
上記基材としては、金属からなるものが好ましく、アルミニウム又はステンレスからなるものがより好ましい。
【００８９】
上記基材は、必要に応じ、脱脂処理、粗面化処理等の表面処理を行ったものであってもよい。上記粗面化処理の方法としては特に限定されず、酸又はアルカリによるケミカルエッチング、陽極酸化（アルマイト処理）、サンドブラスト等が挙げられる。上記表面処理は、上記基材や上記被覆組成物等の種類に応じて適宜選択すればよいが、例えば、サンドブラストであることが好ましい。
【００９０】
上記基材は、３８０℃で空焼きして油等の不純物を熱分解除去する脱脂処理を実施したものであってもよい。また、表面処理後にアルミナ研掃材を用いて粗面化処理を施したアルミニウム基材を使用してもよい。
【００９１】
上記耐熱層における耐熱性樹脂としては特に限定されず、本開示の被覆組成物に使用することができる上述の耐熱性樹脂と同様のものを挙げることができる。上記耐熱層における耐熱性樹脂は、本開示の被覆組成物に含まれる耐熱性樹脂と同一でもよく、異なってもよい。
上記耐熱層は、含フッ素重合体を含まないことが好ましい。
【００９２】
上記基材又は上記耐熱層の上に上記被覆組成物を塗布する方法としては特に限定されず、上記被覆組成物が液状である場合、スプレー塗装、ロール塗装、ドクターブレードによる塗装、ディップ（浸漬）塗装、含浸塗装、スピンフロー塗装、カーテンフロー塗装等が挙げられ、なかでも、スプレー塗装が好ましい。上記被覆組成物が粉体状である場合、静電塗装、流動浸漬法、ロトライニング法等が挙げられ、なかでも、静電塗装が好ましい。
【００９３】
上記被覆組成物の塗布の後、焼成を行ってもよいし、焼成を行わなくてもよい。また、上記被覆組成物が液状である場合、上記塗布の後、更に、乾燥を行ってもよいし、乾燥を行わなくてもよい。
【００９４】
上記乾燥は、７０〜３００℃の温度で５〜６０分間行うことが好ましい。上記焼成は、２６０〜４１０℃の温度で１０〜３０分間行うことが好ましい。
【００９５】
上記被覆組成物が液状である場合、上記被覆組成物を上記基材上に塗布したのち、乾燥を行うことが好ましい。また、焼成を行わないことが好ましい。
【００９６】
上記被覆組成物が粉体状である場合、上記被覆組成物を上記基材上に塗布したのち、焼成を行うことが好ましい。
【００９７】
本開示の被覆組成物は、含フッ素重合体を含む層の下に塗布されることが好ましい。本開示の被覆組成物が含フッ素重合体を含む層の下塗り（プライマー）に用いられることは、好適な態様の１つである。
【００９８】
本開示の被覆組成物は、後述する第１〜第３の被覆物品を構成するプライマー層（Ａ１）、プライマー層（Ａ２）又は中間層（Ｂ２）を形成するために用いることができる。
【００９９】
本開示は、基材と、耐熱性樹脂（ａ）、含フッ素重合体（ａ）、及び、金属酸化物で被覆したタルクを含むプライマー層（Ａ１）と、含フッ素重合体（ｂ）を含む含フッ素層（Ｃ１）とを有することを特徴とする被覆物品（以下、第１の被覆物品ともいう）にも関する。
第１の被覆物品は、耐食性に優れる。
【０１００】
第１の被覆物品を構成する上記基材の材料としては、鉄、アルミニウム、銅等の金属単体及びこれらの合金類等の金属；ホーロー、ガラス、セラミック等の非金属無機材料等が挙げられる。上記合金類としては、ステンレス等が挙げられる。
【０１０１】
上記基材としては、金属からなるものが好ましく、アルミニウム又はステンレスからなるものがより好ましい。
【０１０２】
第１の被覆物品を構成するプライマー層（Ａ１）は、耐熱性樹脂（ａ）、含フッ素重合体（ａ）、及び、金属酸化物で被覆したタルク（被覆タルク）を含む。
【０１０３】
プライマー層（Ａ１）を構成する耐熱性樹脂（ａ）としては、上述した本開示の被覆組成物に使用し得る耐熱性樹脂と同様のものが例示できる。なお、耐熱性樹脂（ａ）は、含フッ素重合体を除くものとする。
耐熱性樹脂（ａ）は、ＰＡＩ、ＰＩ及びＰＥＳからなる群より選択される少なくとも１種であることが好ましく、ＰＥＳと、ＰＡＩ及びＰＩからなる群より選択される少なくとも１種と、からなることがより好ましい。
【０１０４】
耐熱性樹脂（ａ）が、ＰＥＳと、ＰＡＩ及びＰＩからなる群より選択される少なくとも１種とからなるものである場合、ＰＥＳは、ＰＥＳと、ＰＡＩ及びＰＩからなる群より選択される少なくとも１種との合計量の６５〜８５質量％であることが好ましく、７０〜８０質量％であることがより好ましい。
【０１０５】
プライマー層（Ａ１）において、耐熱性樹脂（ａ）の含有量は、耐熱性樹脂（ａ）及び含フッ素重合体（ａ）の合計量の１５〜５０質量％であることが好ましく、１５〜４０質量％であることがより好ましく、１５〜３０質量％であることが更に好ましい。
【０１０６】
プライマー層（Ａ１）を構成する含フッ素重合体（ａ）としては、上述した本開示の被覆組成物に使用し得る含フッ素重合体と同様のものが例示できる。
含フッ素重合体（ａ）としては、ＴＦＥホモポリマー、変性ＰＴＦＥ、ＰＦＡ及びＦＥＰからなる群より選択される少なくとも１種が好ましく、ＴＦＥホモポリマー、変性ＰＴＦＥ及びＦＥＰからなる群より選択される少なくとも１種がより好ましく、ＴＦＥホモポリマー及び変性ＰＴＦＥからなる群より選択される少なくとも１種が更に好ましい。
【０１０７】
プライマー層（Ａ１）を構成する被覆タルクとしては、上述した本開示の被覆組成物に使用し得る被覆タルクと同様のものが例示できる。
上記被覆タルクとしては、酸化鉄で被覆したタルクが好ましく、Ｆｅ３Ｏ４（四酸化三鉄）で被覆したタルクがより好ましい。
上記被覆タルクとしては、また、黒色のものが好ましい。
【０１０８】
プライマー層（Ａ１）において、上記被覆タルクの含有量は、耐熱性樹脂（ａ）及び含フッ素重合体（ａ）の合計量に対して０．１〜２０質量％であることが好ましい。上記含有量のより好ましい下限は０．５質量％、更に好ましい下限は１．０質量％である。また、より好ましい上限は１５質量％、更に好ましい上限は１０質量％である。
【０１０９】
プライマー層（Ａ１）は、耐熱性樹脂（ａ）、含フッ素重合体（ａ）及び上記被覆タルク以外に、更に添加剤を含んでもよい。上記添加剤としては、上述した本開示の被覆組成物に使用し得る添加剤を例示することができる。
上記添加剤の含有量は、プライマー層（Ａ１）の全質量に対し、０．０１〜１０．０質量％が好ましく、０．１〜５．０質量％がより好ましい。
【０１１０】
プライマー層（Ａ１）は、膜厚が５〜９０μｍであることが好ましい。膜厚が薄過ぎると、ピンホールが発生し易く、被覆物品の耐食性が低下するおそれがある。膜厚が厚過ぎると、クラックが生じ易くなり、被覆物品の耐水蒸気性が低下するおそれがある。上記プライマー層（Ａ１）が液状組成物から形成される場合の膜厚のより好ましい上限は６０μｍであり、更に好ましい上限は５０μｍである。上記プライマー層（Ａ１）が粉体状組成物から形成される場合の膜厚のより好ましい上限は８０μｍであり、更に好ましい上限は７０μｍである。
【０１１１】
第１の被覆物品を構成する含フッ素層（Ｃ１）は、含フッ素重合体（ｂ）を含む。
【０１１２】
含フッ素層（Ｃ１）を構成する含フッ素重合体（ｂ）としては、上述した本開示の被覆組成物に使用し得る含フッ素重合体と同様のものが例示できる。
含フッ素重合体（ｂ）としては、ＴＦＥホモポリマー、変性ＰＴＦＥ、ＰＦＡ及びＦＥＰからなる群より選択される少なくとも１種が好ましく、ＴＦＥホモポリマー、変性ＰＴＦＥ及びＰＦＡからなる群より選択される少なくとも１種がより好ましく、ＰＦＡが更に好ましい。
【０１１３】
含フッ素層（Ｃ１）は、含フッ素重合体（ｂ）以外に、添加剤を含んでもよい。上記添加剤としては特に限定されず、例えば、本開示の被覆組成物において例示した添加剤を用いることができる。
上記添加剤の含有量は、含フッ素層（Ｃ１）の全質量に対し、０．０１〜３０質量％が好ましく、０．１〜２０質量％がより好ましい。
【０１１４】
含フッ素層（Ｃ１）は、得られる被覆物品に対する特性付与、物性向上、増量等を目的として、上記添加剤として充填材（但し、上記被覆タルクを除く）を含むものであってもよい。上記特性や物性としては、強度、耐久性、耐侯性、難燃性、意匠性等が挙げられる。充填材として光輝感を有するものを用いた場合、本開示の被覆物品は、良好な光輝感を有する。
【０１１５】
上記充填材としては特に限定されず、例えば、木粉、石英砂、カーボンブラック、クレー、タルク（上記被覆タルクを除く）、ダイヤモンド、フッ素化ダイヤモンド、コランダム、ケイ石、窒化ホウ素、炭化ホウ素、炭化珪素、融解アルミナ、トルマリン、翡翠、ゲルマニウム、酸化ジルコニウム、炭化ジルコニウム、クリソベリル、トパーズ、ベリル、ガーネット、体質顔料、光輝性偏平顔料、鱗片状顔料、ガラス、ガラス粉、マイカ粉、金属粉（金、銀、銅、白金、ステンレス等）、各種強化材、各種増量材、導電性フィラー等が挙げられる。上記充填材としては、本発明の含フッ素積層体が光輝感を有することを要求される場合、光輝性充填材が好ましい。上記「光輝性充填材」は、得られる含フッ素積層体に光輝感を付与することができる充填材である。
【０１１６】
上記充填材は、含フッ素重合体（ｂ）の全質量に対して０．０１〜４０質量％であることが好ましく、０．０５〜３０質量％であることがより好ましく、０．１〜１０質量％であることが更に好ましい。
【０１１７】
含フッ素層（Ｃ１）は、膜厚が５〜９０μｍであることが好ましい。膜厚が薄過ぎると、被覆物品の耐食性が低下するおそれがある。膜厚が厚過ぎると、被覆物品が水蒸気の存在下にある場合、水蒸気が被覆物品中に残存し易くなり、耐水蒸気性に劣る場合がある。上記含フッ素層（Ｃ１）が液状組成物から形成される場合の膜厚のより好ましい上限は６０μｍであり、更に好ましい上限は５０μｍであり、特に好ましい上限は４０μｍである。含フッ素層（Ｃ１）が粉体状組成物から形成される場合の膜厚のより好ましい上限は８０μｍであり、更に好ましい上限は７５μｍであり、特に好ましい上限は７０μｍである。
【０１１８】
第１の被覆物品において、プライマー層（Ａ１）の膜厚が５〜９０μｍであり、含フッ素層（Ｃ１）の膜厚が５〜９０μｍであることは、好適な態様の１つである。
【０１１９】
第１の被覆物品においては、上記基材、プライマー層（Ａ１）及び含フッ素層（Ｃ１）が、この順に積層されていることが好ましい。
言い換えると、上記基材の上にプライマー層（Ａ１）が設けられ、プライマー層（Ａ１）の上にフッ素層（Ｃ１）が設けられていることが好ましい。
【０１２０】
プライマー層（Ａ１）は、上記基材と直接接していることが好ましい。
含フッ素層（Ｃ１）は、プライマー層（Ａ１）と直接接していてもよく、他の層を介して接していてもよいが、直接接していることが好ましい。
【０１２１】
含フッ素層（Ｃ１）上に更に層が設けられていてもよいが、含フッ素層（Ｃ１）が最外層であることが好ましい。
【０１２２】
プライマー層（Ａ１）の上面に文字、図面等の印刷が施されていてもよい。
【０１２３】
本開示は、基材と、耐熱性樹脂（ｂ）、及び、金属酸化物で被覆したタルクを含むプライマー層（Ａ２）と、耐熱性樹脂（ａ）及び含フッ素重合体（ａ）を含む中間層（Ｂ１）と、含フッ素重合体（ｂ）を含む含フッ素層（Ｃ）とを有することを特徴とする被覆物品（以下、第２の被覆物品ともいう）にも関する。
第２の被覆物品は、耐食性に優れる。
【０１２４】
第２の被覆物品を構成する上記基材としては、上述した第１の被覆物品に使用し得る基材と同様のものが例示でき、好ましい例も同様である。
【０１２５】
第２の被覆物品を構成するプライマー層（Ａ２）は、耐熱性樹脂（ｂ）、及び、金属酸化物で被覆したタルク（被覆タルク）を含む。
【０１２６】
プライマー層（Ａ２）を構成する耐熱性樹脂（ｂ）としては、上述した本開示の被覆組成物に使用し得る耐熱性樹脂と同様のものが例示できる。なお、耐熱性樹脂（ｂ）は、含フッ素重合体を除くものとする。
耐熱性樹脂（ｂ）は、芳香族ポリエーテルケトン樹脂、ＰＡＩ、ＰＩ及びＰＥＳからなる群より選択される少なくとも１種であることが好ましく、芳香族ポリエーテルケトン樹脂と、ＰＡＩ及びＰＩからなる群より選択される少なくとも１種と、からなることがより好ましい。
上記芳香族ポリエーテルケトン樹脂としては、ＰＥＫ、ＰＥＥＫ、ＰＥＥＫＫ及びポリエーテルケトンエステル樹脂からなる群より選択される少なくとも１種が好ましく、ＰＥＥＫがより好ましい。
【０１２７】
耐熱性樹脂（ｂ）が、芳香族ポリエーテルケトン樹脂と、ＰＡＩ及びＰＩからなる群より選択される少なくとも１種とからなるものである場合、芳香族ポリエーテルケトン樹脂は、芳香族ポリエーテルケトン樹脂と、ＰＡＩ及びＰＩからなる群より選択される少なくとも１種との合計量の１〜５０質量％であることが好ましく、３〜４８質量％であることがより好ましく、５〜４５質量％であることがより好ましい。
【０１２８】
プライマー層（Ａ２）を構成する上記被覆タルクとしては、上述した本開示の被覆組成物及び第１の被覆物品に使用し得る被覆タルクと同様のものが例示でき、好ましい例も同様である。
【０１２９】
プライマー層（Ａ２）において、上記被覆タルクの含有量は、耐熱性樹脂（ｂ）に対して０．１〜２０質量％であることが好ましい。上記含有量のより好ましい下限は０．５質量％、更に好ましい下限は１．０質量％である。また、より好ましい上限は１５質量％、更に好ましい上限は１０質量％である。
【０１３０】
プライマー層（Ａ２）は、含フッ素重合体を含まないことが好ましい。
【０１３１】
プライマー層（Ａ２）は、耐熱性樹脂（ｂ）及び上記被覆タルク以外に、更に添加剤を含んでもよい。上記添加剤としては、上述した本開示の被覆組成物に使用し得る添加剤を例示することができる。
上記添加剤の含有量は、プライマー層（Ａ２）の全質量に対し、０．０１〜１０．０質量％が好ましく、０．１〜５．０質量％がより好ましい。
【０１３２】
プライマー層（Ａ２）は、膜厚が５〜９０μｍであることが好ましい。膜厚が薄過ぎると、ピンホールが発生し易く、被覆物品の耐食性が低下するおそれがある。膜厚が厚過ぎると、クラックが生じ易くなり、被覆物品の耐水蒸気性が低下するおそれがある。上記プライマー層（Ａ２）が液状組成物から形成される場合の膜厚のより好ましい上限は６０μｍであり、更に好ましい上限は５０μｍである。上記プライマー層（Ａ２）が粉体状組成物から形成される場合の膜厚のより好ましい上限は８０μｍであり、更に好ましい上限は７０μｍである。
【０１３３】
第２の被覆物品を構成する中間層（Ｂ１）は、耐熱性樹脂（ａ）及び含フッ素重合体（ａ）を含む。
【０１３４】
中間層（Ｂ１）を構成する耐熱性樹脂（ａ）としては、上述した第１の被覆物品に使用し得る耐熱性樹脂（ａ）と同様のものが例示でき、好ましい例も同様である。
【０１３５】
中間層（Ｂ１）において、耐熱性樹脂（ａ）の含有量は、耐熱性樹脂（ａ）及び含フッ素重合体（ａ）の合計量の１５〜５０質量％であることが好ましく、１５〜４０質量％であることがより好ましく、１５〜３０質量％であることが更に好ましい。
【０１３６】
中間層（Ｂ１）を構成する含フッ素重合体（ａ）としては、上述した第１の被覆物品に使用し得る含フッ素重合体（ａ）と同様のものが例示でき、好ましい例も同様である。
【０１３７】
中間層（Ｂ１）は、耐熱性樹脂（ａ）及び含フッ素重合体（ａ）以外に、添加剤を含んでもよい。上記添加剤としては特に限定されず、例えば、本開示の被覆組成物において例示した添加剤を用いることができる。
上記添加剤の含有量は、中間層（Ｂ１）の全質量に対し、０．０１〜３０質量％が好ましく、０．１〜２０質量％がより好ましい。
【０１３８】
中間層（Ｂ１）は、得られる被覆物品に対する特性付与、物性向上、増量等を目的として、上記添加剤として充填材を含むものであってもよい。上記特性や物性としては、強度、耐久性、耐侯性、難燃性、意匠性等が挙げられる。
【０１３９】
上記充填材としては特に限定されず、例えば、木粉、石英砂、カーボンブラック、クレー、タルク、ダイヤモンド、フッ素化ダイヤモンド、コランダム、ケイ石、窒化ホウ素、炭化ホウ素、炭化珪素、融解アルミナ、トルマリン、翡翠、ゲルマニウム、酸化ジルコニウム、炭化ジルコニウム、クリソベリル、トパーズ、ベリル、ガーネット、体質顔料、光輝性偏平顔料、鱗片状顔料、ガラス、ガラス粉、マイカ粉、金属粉（金、銀、銅、白金、ステンレス等）、各種強化材、各種増量材、導電性フィラー等が挙げられる。
【０１４０】
上記充填材は、中間層（Ｂ１）の全質量に対して０．０１〜４０質量％であることが好ましく、０．０５〜３０質量％であることがより好ましく、０．１〜１０質量％であることが更に好ましい。
【０１４１】
中間層（Ｂ１）は、膜厚が５〜９０μｍであることが好ましい。膜厚が薄過ぎると、得られる被覆物品の耐摩耗性が充分ではない場合がある。膜厚が厚過ぎると、中間層（Ｂ１）から透過した水分が抜け難くなり、被覆物品の耐水蒸気性が低下するおそれがある。中間層（Ｂ１）の膜厚のより好ましい上限は６０μｍであり、更に好ましい上限は５０μｍである。
【０１４２】
第２の被覆物品を構成する含フッ素層（Ｃ２）は、含フッ素重合体（ｂ）を含む。
【０１４３】
含フッ素層（Ｃ２）を構成する含フッ素重合体（ｂ）としては、上述した第１の被覆物品に使用し得る含フッ素重合体（ｂ）と同様のものが例示でき、好ましい例も同様である。
【０１４４】
含フッ素層（Ｃ２）は、含フッ素重合体（ｂ）以外に、添加剤を含んでもよい。上記添加剤としては特に限定されず、例えば、本開示の被覆組成物において例示した添加剤を用いることができる。
上記添加剤の含有量は、含フッ素層（Ｃ２）の全質量に対し、０．０１〜３０質量％が好ましく、０．１〜２０質量％がより好ましい。
【０１４５】
含フッ素層（Ｃ２）は、第１の被覆物品の含フッ素層（Ｃ１）において例示したのと同様の充填材を含むものであってもよい。
上記充填材は、含フッ素重合体（ｂ）の全質量に対して０．０１〜４０質量％であることが好ましく、０．０５〜３０質量％であることがより好ましく、０．１〜１０質量％であることが更に好ましい。
【０１４６】
含フッ素層（Ｃ２）は、膜厚が５〜９０μｍであることが好ましい。膜厚が薄過ぎると、被覆物品の耐食性が低下するおそれがある。膜厚が厚過ぎると、被覆物品が水蒸気の存在下にある場合、水蒸気が被覆物品中に残存し易くなり、耐水蒸気性に劣る場合がある。上記含フッ素層（Ｃ２）が液状組成物から形成される場合の膜厚のより好ましい上限は６０μｍであり、更に好ましい上限は５０μｍであり、特に好ましい上限は４０μｍである。含フッ素層（Ｃ２）が粉体状組成物から形成される場合の膜厚のより好ましい上限は８０μｍであり、更に好ましい上限は７５μｍであり、特に好ましい上限は７０μｍである。
【０１４７】
第２の被覆物品において、プライマー層（Ａ２）の膜厚が５〜９０μｍであり、中間層（Ｂ１）の膜厚が５〜９０μｍであり、含フッ素層（Ｃ２）の膜厚が５〜９０μｍであることは、好適な態様の１つである。
【０１４８】
第２の被覆物品においては、上記基材、プライマー層（Ａ２）、中間層（Ｂ１）及び含フッ素層（Ｃ２）が、この順に積層されていることが好ましい。
言い換えると、上記基材の上にプライマー層（Ａ２）が設けられ、プライマー層（Ａ２）の上に中間層（Ｂ１）が設けられ、中間層（Ｂ１）の上にフッ素層（Ｃ２）が設けられていることが好ましい。
【０１４９】
プライマー層（Ａ２）は、上記基材と直接接していることが好ましい。
中間層（Ｂ１）は、プライマー層（Ａ２）と直接接していてもよく、他の層を介して接していてもよいが、直接接していることが好ましい。
含フッ素層（Ｃ２）は、中間層（Ｂ１）と直接接していてもよく、他の層を介して接していてもよいが、直接接していることが好ましい。
【０１５０】
含フッ素層（Ｃ２）上に更に層が設けられていてもよいが、含フッ素層（Ｃ２）が最外層であることが好ましい。
【０１５１】
プライマー層（Ａ２）の上面、中間層（Ｂ１）の上面、又は、その両方に文字、図面等の印刷が施されていてもよい。
【０１５２】
本開示は、基材と、耐熱性樹脂（ｂ）を含むプライマー層（Ａ３）と、耐熱性樹脂（ａ）、含フッ素重合体（ａ）、及び、金属酸化物で被覆したタルクを含む中間層（Ｂ２）と、含フッ素重合体（ｂ）を含む含フッ素層（Ｃ）とを有することを特徴とする被覆物品（以下、第３の被覆物品ともいう）にも関する。
第３の被覆物品は、耐食性に優れる。
【０１５３】
第３の被覆物品を構成する上記基材としては、上述した第１及び第２の被覆物品に使用し得る基材と同様のものが例示でき、好ましい例も同様である。
【０１５４】
第３の被覆物品を構成するプライマー層（Ａ３）は、耐熱性樹脂（ｂ）を含む。
【０１５５】
プライマー層（Ａ３）を構成する耐熱性樹脂（ｂ）としては、上述した第２の被覆物品に使用し得る耐熱性樹脂（ｂ）と同様のものが例示でき、好ましい例も同様である。
【０１５６】
プライマー層（Ａ３）は、含フッ素重合体を含まないことが好ましい。
【０１５７】
プライマー層（Ａ３）は、耐熱性樹脂（ｂ）以外に、更に添加剤を含んでもよい。上記添加剤としては、上述した本開示の被覆組成物に使用し得る添加剤を例示することができる。
上記添加剤の含有量は、プライマー層（Ａ３）の全質量に対し、０．０１〜１０．０質量％が好ましく、０．１〜５．０質量％がより好ましい。
【０１５８】
プライマー層（Ａ３）は、膜厚が５〜９０μｍであることが好ましい。膜厚が薄過ぎると、ピンホールが発生し易く、被覆物品の耐食性が低下するおそれがある。膜厚が厚過ぎると、クラックが生じ易くなり、被覆物品の耐水蒸気性が低下するおそれがある。上記プライマー層（Ａ３）が液状組成物から形成される場合の膜厚のより好ましい上限は６０μｍであり、更に好ましい上限は５０μｍである。上記プライマー層（Ａ３）が粉体状組成物から形成される場合の膜厚のより好ましい上限は８０μｍであり、更に好ましい上限は７０μｍである。
【０１５９】
第３の被覆物品を構成する中間層（Ｂ２）は、耐熱性樹脂（ａ）、含フッ素重合体（ａ）、及び、金属酸化物で被覆したタルク（被覆タルク）を含む。
【０１６０】
中間層（Ｂ２）を構成する耐熱性樹脂（ａ）としては、上述した第１及び第２の被覆物品に使用し得る耐熱性樹脂（ａ）と同様のものが例示でき、好ましい例も同様である。
【０１６１】
中間層（Ｂ２）において、耐熱性樹脂（ａ）の含有量は、耐熱性樹脂（ａ）及び含フッ素重合体（ａ）の合計量の１５〜５０質量％であることが好ましく、１５〜４０質量％であることがより好ましく、１５〜３０質量％であることが更に好ましい。
【０１６２】
中間層（Ｂ２）を構成する含フッ素重合体（ａ）としては、上述した第１及び第２の被覆物品に使用し得る含フッ素重合体（ａ）と同様のものが例示でき、好ましい例も同様である。
【０１６３】
中間層（Ｂ２）を構成する上記被覆タルクとしては、上述した本開示の被覆組成物並びに第１及び第２の被覆物品に使用し得る被覆タルクと同様のものが例示でき、好ましい例も同様である。
【０１６４】
中間層（Ｂ２）において、上記被覆タルクの含有量は、耐熱性樹脂（ａ）及び含フッ素重合体（ａ）の合計量に対して０．１〜２０質量％であることが好ましい。上記含有量のより好ましい下限は０．５質量％、更に好ましい下限は１．０質量％である。また、より好ましい上限は１５質量％、更に好ましい上限は１０質量％である。
【０１６５】
中間層（Ｂ２）は、耐熱性樹脂（ａ）、含フッ素重合体（ａ）及び上記被覆タルク以外に、添加剤を含んでもよい。上記添加剤としては特に限定されず、例えば、本開示の被覆組成物において例示した添加剤を用いることができる。
上記添加剤の含有量は、中間層（Ｂ２）の全質量に対し、０．０１〜３０質量％が好ましく、０．１〜２０質量％がより好ましい。
【０１６６】
中間層（Ｂ２）は、第２の被覆物品の中間層（Ｂ１）において例示したのと同様の充填材を含むものであってもよい。
上記充填材は、中間層（Ｂ２）の全質量に対して０．０１〜４０質量％であることが好ましく、０．０５〜３０質量％であることがより好ましく、０．１〜１０質量％であることが更に好ましい。
【０１６７】
中間層（Ｂ２）は、膜厚が５〜９０μｍであることが好ましい。膜厚が薄過ぎると、得られる被覆物品の耐摩耗性が充分ではない場合がある。膜厚が厚過ぎると、中間層（Ｂ２）から透過した水分が抜け難くなり、被覆物品の耐水蒸気性が低下するおそれがある。中間層（Ｂ２）の膜厚のより好ましい上限は６０μｍであり、更に好ましい上限は５０μｍである。
【０１６８】
第３の被覆物品を構成する含フッ素層（Ｃ３）は、含フッ素重合体（ｂ）を含む。
【０１６９】
含フッ素層（Ｃ３）を構成する含フッ素重合体（ｂ）としては、上述した第１及び第２の被覆物品に使用し得る含フッ素重合体（ｂ）と同様のものが例示でき、好ましい例も同様である。
【０１７０】
含フッ素層（Ｃ３）は、含フッ素重合体（ｂ）以外に、添加剤を含んでもよい。上記添加剤としては特に限定されず、例えば、本開示の被覆組成物において例示した添加剤を用いることができる。
上記添加剤の含有量は、含フッ素層（Ｃ３）の全質量に対し、０．０１〜３０質量％が好ましく、０．１〜２０質量％がより好ましい。
【０１７１】
含フッ素層（Ｃ３）は、第１及び第２の被覆物品の含フッ素層（Ｃ１）及び（Ｃ２）において例示したのと同様の充填材を含むものであってもよい。
上記充填材は、含フッ素重合体（ｂ）の全質量に対して０．０１〜４０質量％であることが好ましく、０．０５〜３０質量％であることがより好ましく、０．１〜１０質量％であることが更に好ましい。
【０１７２】
含フッ素層（Ｃ３）は、膜厚が５〜９０μｍであることが好ましい。膜厚が薄過ぎると、被覆物品の耐食性が低下するおそれがある。膜厚が厚過ぎると、被覆物品が水蒸気の存在下にある場合、水蒸気が被覆物品中に残存し易くなり、耐水蒸気性に劣る場合がある。上記含フッ素層（Ｃ３）が液状組成物から形成される場合の膜厚のより好ましい上限は６０μｍであり、更に好ましい上限は５０μｍであり、特に好ましい上限は４０μｍである。含フッ素層（Ｃ３）が粉体状組成物から形成される場合の膜厚のより好ましい上限は８０μｍであり、更に好ましい上限は７５μｍであり、特に好ましい上限は７０μｍである。
【０１７３】
第３の被覆物品において、プライマー層（Ａ３）の膜厚が５〜９０μｍであり、中間層（Ｂ２）の膜厚が５〜９０μｍであり、含フッ素層（Ｃ３）の膜厚が５〜９０μｍであることは、好適な態様の１つである。
【０１７４】
第３の被覆物品においては、上記基材、プライマー層（Ａ３）、中間層（Ｂ２）及び含フッ素層（Ｃ３）が、この順に積層されていることが好ましい。
言い換えると、上記基材の上にプライマー層（Ａ３）が設けられ、プライマー層（Ａ３）の上に中間層（Ｂ２）が設けられ、中間層（Ｂ２）の上にフッ素層（Ｃ３）が設けられていることが好ましい。
【０１７５】
プライマー層（Ａ３）は、上記基材と直接接していることが好ましい。
中間層（Ｂ２）は、プライマー層（Ａ３）と直接接していてもよく、他の層を介して接していてもよいが、直接接していることが好ましい。
含フッ素層（Ｃ３）は、中間層（Ｂ２）と直接接していてもよく、他の層を介して接していてもよいが、直接接していることが好ましい。
【０１７６】
含フッ素層（Ｃ３）上に更に層が設けられていてもよいが、含フッ素層（Ｃ３）が最外層であることが好ましい。
【０１７７】
プライマー層（Ａ３）の上面、中間層（Ｂ２）の上面、又は、その両方に文字、図面等の印刷が施されていてもよい。
【０１７８】
第１の被覆物品は、例えば、基材上に、プライマー用被覆組成物（Ａ１）を塗布することによりプライマー塗布膜（Ａ１ｐ）を形成する工程（Ａ１）、
プライマー塗布膜（Ａ１ｐ）上に、含フッ素塗料（Ｃ１）を塗布することにより塗布膜（Ｃ１ｐ）を形成する工程（Ｃ１）、並びに、
プライマー塗布膜（Ａ１ｐ）及び塗布膜（Ｃ１ｐ）からなる塗布膜積層体を焼成することにより、上記基材、プライマー層（Ａ１）及び含フッ素層（Ｃ１）からなる第１の被覆物品を形成する工程（Ｄ１）
を含む方法（以下、第１の製造方法ともいう）により、製造することができる。
【０１７９】
工程（Ａ１）において、プライマー用被覆組成物（Ａ１）は、耐熱性樹脂（ａ）、含フッ素重合体（ａ）、及び、金属酸化物で被覆したタルク（被覆タルク）を含むことが好ましい。
プライマー用被覆組成物（Ａ１）は、更に、任意で添加剤を含むこともできる。
耐熱性樹脂（ａ）、含フッ素重合体（ａ）、上記被覆タルク及び上記添加剤については、上述したとおりである。
【０１８０】
プライマー用被覆組成物（Ａ１）として、上述した本開示の被覆組成物を用いることが好ましい。
【０１８１】
上記基材上にプライマー用被覆組成物（Ａ１）を塗布する方法としては特に限定されず、プライマー用被覆組成物（Ａ１）が液状である場合、スプレー塗装、ロール塗装、ドクターブレードによる塗装、ディップ（浸漬）塗装、含浸塗装、スピンフロー塗装、カーテンフロー塗装等が挙げられ、なかでも、スプレー塗装が好ましい。プライマー用被覆組成物（Ａ１）が粉体状である場合、静電塗装、流動浸漬法、ロトライニング法等が挙げられ、なかでも、静電塗装が好ましい。
【０１８２】
工程（Ａ１）におけるプライマー用被覆組成物（Ａ１）の塗布の後、工程（Ｃ１）を行う前に焼成を行ってもよいし、焼成を行わなくてもよい。また、プライマー用被覆組成物（Ａ１）が液状である場合、上記塗布の後、更に、乾燥を行ってもよいし、乾燥を行わなくてもよい。
【０１８３】
工程（Ａ１）において、上記乾燥は、７０〜３００℃の温度で５〜６０分間行うことが好ましい。上記焼成は、２６０〜４１０℃の温度で１０〜３０分間行うことが好ましい。
【０１８４】
プライマー用被覆組成物（Ａ１）が液状である場合、工程（Ａ１）においては、上記基材上に塗布したのち、乾燥を行うことが好ましい。また、後述の工程（Ｄ１）において塗布膜積層体の焼成を行うため、焼成を行わないことが好ましい。
【０１８５】
プライマー用被覆組成物（Ａ１）が粉体状である場合、工程（Ａ１）においては、上記基材上に塗布したのち、焼成を行うことが好ましい。
【０１８６】
プライマー塗布膜（Ａ１ｐ）は、上記基材上にプライマー用被覆組成物（Ａ１）を塗布した後、必要に応じて乾燥又は焼成することにより形成されるものである。プライマー塗布膜（Ａ１ｐ）は、得られる被覆物品においてプライマー層（Ａ１）となる。
【０１８７】
工程（Ｃ１）は、プライマー塗布膜（Ａ１ｐ）上に含フッ素塗料（Ｃ１）を塗布することにより塗布膜（Ｃ１ｐ）を形成する工程である。
【０１８８】
工程（Ｃ１）における含フッ素塗料（Ｃ１）は、含フッ素重合体（ｂ）を含むことが好ましい。
含フッ素塗料（Ｃ１）は、更に、任意で添加剤を含むこともできる。
含フッ素重合体（ｂ）及び上記添加剤については、上述したとおりである。
【０１８９】
含フッ素塗料（Ｃ１）は、粉体塗料であってもよく、水性塗料等の液状塗料であってもよい。乾燥工程が不要で、少ない塗装回数で厚い塗布膜を得ることが容易である点では、粉体塗料であることが好ましい。含フッ素塗料（Ｃ１）が液状塗料である場合は、含フッ素重合体（ｂ）の粒子が液状媒体に分散された液状塗料であることが好ましく、含フッ素重合体（ｂ）の粒子が主に水からなる水性媒体に分散された水性塗料であることがより好ましい。
【０１９０】
含フッ素塗料（Ｃ１）における含フッ素重合体（ｂ）の粒子の平均粒子径は、液体塗料の場合は０．０１〜４０μｍ、粉体塗料の場合は１〜５０μｍであることが好ましい。
【０１９１】
含フッ素重合体（ｂ）が溶融加工性である場合、含フッ素塗料（Ｃ１）は、球晶を微細化する目的で、少量のＰＴＦＥ（ＴＦＥホモポリマー及び変性ＰＴＦＥの少なくとも一方）を含んでもよい。この場合、ＰＴＦＥの含有量は、含フッ素重合体（ｂ）に対して０．０１〜１０．０質量％とすることが好ましい。
【０１９２】
また、含フッ素塗料（Ｃ１）は、着色顔料を含有しないことが好ましい。着色顔料は、耐食性を悪化させる原因となり得るため、含フッ素塗料（Ｃ１）が着色顔料を含有しないものであれば、得られる被覆物品は、より優れた耐食性及び耐水蒸気性を有するものとなる。
【０１９３】
プライマー塗布膜（Ａｐ）上に含フッ素塗料（Ｃ１）を塗布する方法としては特に限定されず、上述のプライマー用被覆組成物（Ａ１）の塗布の方法と同じ方法等が挙げられる。含フッ素塗料（Ｃ１）が粉体塗料である場合は、静電塗装が好ましい。
【０１９４】
塗布膜（Ｃ１ｐ）は、上記塗布ののち必要に応じて乾燥又は焼成することにより形成されてもよい。工程（Ｃ１）における乾燥又は焼成は、工程（Ａ１）における乾燥又は焼成と同様の条件で行うことが好ましい。塗布膜（Ｃ１ｐ）は、得られる被覆物品における含フッ素層（Ｃ１）となる。
【０１９５】
工程（Ｄ１）は、プライマー塗布膜（Ａ１ｐ）及び塗布膜（Ｃ１ｐ）からなる塗布膜積層体を焼成することにより、上記基材、プライマー層（Ａ１）及び含フッ素層（Ｃ）からなる第１の被覆物品を形成する工程である。
【０１９６】
工程（Ｄ１）における焼成は、工程（Ａ１）及び（Ｃ１）における焼成と同様の条件で行うことが好ましい。
【０１９７】
第１の製造方法は、プライマー塗布膜（Ａ１ｐ）を形成する工程（Ａ１）の後に、文字、図面等を印刷する工程を有するものであってもよい。上記文字、図面等は、例えば、被覆物品が炊飯釜である場合、水の量を示す文字と線等である。
【０１９８】
上記印刷の方法としては特に限定されず、例えば、パット転写印刷が挙げられる。上記印刷に用いる印刷インキとしては特に限定されず、例えば、ＰＥＳとＴＦＥホモポリマーと酸化チタンとからなる組成物が挙げられる。
【０１９９】
第２の被覆物品は、例えば、基材上に、プライマー用被覆組成物（Ａ２）を塗布することによりプライマー塗布膜（Ａ２ｐ）を形成する工程（Ａ２）、
プライマー塗布膜（Ａ２ｐ）上に、含フッ素塗料（Ｂ１）を塗布することにより塗布膜（Ｂ１ｐ）を形成する工程（Ｂ１）、
塗布膜（Ｂ１ｐ）上に含フッ素塗料（Ｃ２）を塗布することにより塗布膜（Ｃ２ｐ）を形成する工程（Ｃ２）、並びに、
プライマー塗布膜（Ａ２ｐ）、塗布膜（Ｂ１ｐ）及び塗布膜（Ｃ２ｐ）からなる塗布膜積層体を焼成することにより、上記基材、プライマー層（Ａ２）、中間層（Ｂ１）及び含フッ素層（Ｃ２）からなる第２の被覆物品を形成する工程（Ｄ２）
を含む方法により、製造することができる。
【０２００】
工程（Ａ２）は、基材上に、プライマー用被覆組成物（Ａ２）を塗布することによりプライマー塗布膜（Ａ２ｐ）を形成する工程である。
【０２０１】
工程（Ａ２）において、プライマー用被覆組成物（Ａ２）は、耐熱性樹脂（ｂ）、及び、金属酸化物で被覆したタルク（被覆タルク）を含むことが好ましい。
プライマー用被覆組成物（Ａ２）は、更に、任意で添加剤を含むこともできる。
耐熱性樹脂（ｂ）、上記被覆タルク及び上記添加剤については、上述したとおりである。
プライマー用被覆組成物（Ａ２）は、含フッ素重合体を含まないことが好ましい。
【０２０２】
プライマー用被覆組成物（Ａ２）として、上述した本開示の被覆組成物を用いることが好ましい。
【０２０３】
上記基材上にプライマー用被覆組成物（Ａ２）を塗布する方法としては特に限定されず、プライマー用被覆組成物（Ａ２）が液状である場合、スプレー塗装、ロール塗装、ドクターブレードによる塗装、ディップ（浸漬）塗装、含浸塗装、スピンフロー塗装、カーテンフロー塗装等が挙げられ、なかでも、スプレー塗装が好ましい。プライマー用被覆組成物（Ａ２）が粉体状である場合、静電塗装、流動浸漬法、ロトライニング法等が挙げられ、なかでも、静電塗装が好ましい。
【０２０４】
工程（Ａ２）におけるプライマー用被覆組成物（Ａ２）の塗布の後、工程（Ｂ１）を行う前に焼成を行ってもよいし、焼成を行わなくてもよい。また、プライマー用被覆組成物（Ａ２）が液状である場合、上記塗布の後、更に、乾燥を行ってもよいし、乾燥を行わなくてもよい。
【０２０５】
工程（Ａ２）において、上記乾燥は、７０〜３００℃の温度で５〜６０分間行うことが好ましい。上記焼成は、２６０〜４１０℃の温度で１０〜３０分間行うことが好ましい。
【０２０６】
プライマー用被覆組成物（Ａ２）が液状である場合、工程（Ａ２）においては、上記基材上に塗布したのち、乾燥を行うことが好ましい。また、後述の工程（Ｄ２）において塗布膜積層体の焼成を行うため、焼成を行わないことが好ましい。
【０２０７】
プライマー用被覆組成物（Ａ２）が粉体状である場合、工程（Ａ２）においては、上記基材上に塗布したのち、焼成を行うことが好ましい。
【０２０８】
プライマー塗布膜（Ａ２ｐ）は、上記基材上にプライマー用被覆組成物（Ａ２）を塗布した後、必要に応じて乾燥又は焼成することにより形成されるものである。プライマー塗布膜（Ａ２ｐ）は、得られる被覆物品においてプライマー層（Ａ２）となる。
【０２０９】
工程（Ｂ１）は、プライマー塗布膜（Ａ２ｐ）上に、含フッ素塗料（Ｂ１）を塗布することにより塗布膜（Ｂ１ｐ）を形成する工程である。
【０２１０】
工程（Ｂ１）における含フッ素塗料（Ｂ１）は、耐熱性樹脂（ａ）及び含フッ素重合体（ａ）を含むことが好ましい。
含フッ素塗料（Ｂ１）は、更に、任意で添加剤を含むこともできる。
耐熱性樹脂（ａ）、含フッ素重合体（ａ）及び上記添加剤については、上述したとおりである。
【０２１１】
含フッ素塗料（Ｂ１）は、粉体塗料であってもよく、水性塗料等の液状塗料であってもよい。含フッ素塗料（Ｂ１）が液状塗料である場合は、耐熱性樹脂（ａ）及び含フッ素重合体（ａ）の粒子が液状媒体に分散された液状塗料であることが好ましく、耐熱性樹脂（ａ）及び含フッ素重合体（ａ）の粒子が主に水からなる水性媒体に分散された水性塗料であることがより好ましい。
【０２１２】
含フッ素塗料（Ｂ１）における耐熱性樹脂（ａ）及び含フッ素重合体（ａ）の粒子の平均粒子径は、液状塗料の場合は０．０１〜４０μｍ、粉体塗料の場合は１〜５０μｍであることが好ましい。
【０２１３】
含フッ素重合体（ａ）が溶融加工性である場合、含フッ素塗料（Ｂ１）は、球晶を微細化する目的で、少量のＰＴＦＥ（ＴＦＥホモポリマー及び変性ＰＴＦＥの少なくとも一方）を含んでもよい。この場合、ＰＴＦＥの含有量は、含フッ素重合体（ａ）に対して０．０１〜１０．０質量％とすることが好ましい。
【０２１４】
プライマー塗布膜（Ａ２ｐ）上に含フッ素塗料（Ｂ１）を塗布する方法としては特に限定されず、プライマー用被覆組成物（Ａ２）の塗布の方法と同じ方法等が挙げられる。含フッ素塗料（Ｂ１）が粉体塗料である場合は、静電塗装が好ましい。
【０２１５】
工程（Ｂ１）においては、含フッ素塗料（Ｂ１）をプライマー塗布膜（Ａ２ｐ）上に塗布したのち、乾燥又は焼成を行ってもよい。工程（Ｂ１）における乾燥又は焼成は、工程（Ａ２）における乾燥又は焼成と同様の条件で行うことが好ましい。
【０２１６】
含フッ素塗料（Ｂ１）をプライマー塗布膜（Ａ２ｐ）上に塗布したのち、焼成を行わないことが好ましい。後述の工程（Ｄ２）において塗布膜積層体の焼成を行う際に、全ての塗布膜を同時に焼成することができるからである。
【０２１７】
塗布膜（Ｂ１ｐ）は、プライマー塗布膜（Ａ２ｐ）上に含フッ素塗料（Ｂ１）を塗布した後、必要に応じて乾燥又は焼成することにより形成される。塗布膜（Ｂ１ｐ）は、得られる被覆物品において中間層（Ｂ１）となる。
【０２１８】
工程（Ｃ２）は、塗布膜（Ｂ１ｐ）上に含フッ素塗料（Ｃ２）を塗布することにより塗布膜（Ｃ２ｐ）を形成する工程である。
【０２１９】
工程（Ｃ２）における含フッ素塗料（Ｃ２）は、含フッ素重合体（ｂ）を含むことが好ましい。
含フッ素塗料（Ｃ２）は、更に、任意で添加剤を含むこともできる。
含フッ素重合体（ｂ）及び上記添加剤については、上述したとおりである。
【０２２０】
含フッ素塗料（Ｃ２）は、粉体塗料であってもよく、水性塗料等の液状塗料であってもよい。乾燥工程が不要で、少ない塗装回数で厚い塗布膜を得ることが容易である点では、粉体塗料であることが好ましい。含フッ素塗料（Ｃ２）が液状塗料である場合は、含フッ素重合体（ｂ）の粒子が液状媒体に分散された液状塗料であることが好ましく、含フッ素重合体（ｂ）の粒子が主に水からなる水性媒体に分散された水性塗料であることがより好ましい。
【０２２１】
含フッ素塗料（Ｃ２）における含フッ素重合体（ｂ）の粒子の平均粒子径は、液体塗料の場合は０．０１〜４０μｍ、粉体塗料の場合は１〜５０μｍであることが好ましい。
【０２２２】
含フッ素重合体（ｂ）が溶融加工性である場合、含フッ素塗料（Ｃ２）は、球晶を微細化する目的で、少量のＰＴＦＥ（ＴＦＥホモポリマー及び変性ＰＴＦＥの少なくとも一方）を含んでもよい。この場合、ＰＴＦＥの含有量は、含フッ素重合体（ｂ）に対して０．０１〜１０．０質量％とすることが好ましい。
【０２２３】
また、含フッ素塗料（Ｃ２）は、着色顔料を含有しないことが好ましい。着色顔料は、耐食性を悪化させる原因となり得るため、含フッ素塗料（Ｃ２）が着色顔料を含有しないものであれば、得られる被覆物品は、より優れた耐食性及び耐水蒸気性を有するものとなる。
【０２２４】
塗布膜（Ｂ１ｐ）上に含フッ素塗料（Ｃ２）を塗布する方法としては特に限定されず、上述のプライマー用被覆組成物（Ａ２）の塗布の方法と同じ方法等が挙げられる。含フッ素塗料（Ｃ２）が粉体塗料である場合は、静電塗装が好ましい。
【０２２５】
塗布膜（Ｃ２ｐ）は、上記塗布ののち必要に応じて乾燥又は焼成することにより形成されてもよい。工程（Ｃ２）における乾燥又は焼成は、工程（Ａ２）における乾燥又は焼成と同様の条件で行うことが好ましい。塗布膜（Ｃ２ｐ）は、得られる被覆物品における含フッ素層（Ｃ２）となる。
【０２２６】
工程（Ｄ２）は、プライマー塗布膜（Ａ２ｐ）、塗布膜（Ｂ１ｐ）及び塗布膜（Ｃ２ｐ）からなる塗布膜積層体を焼成することにより、上記基材、プライマー層（Ａ２）、中間層（Ｂ１）及び含フッ素層（Ｃ２）からなる第２の被覆物品を形成する工程である。
【０２２７】
工程（Ｄ２）における焼成は、工程（Ａ２）、（Ｂ１）及び（Ｃ２）における焼成と同様の条件で行うことが好ましい。
【０２２８】
第２の製造方法は、プライマー塗布膜（Ａ２ｐ）を形成する工程（Ａ２）の後、上記塗布膜（Ｂ１ｐ）を形成する工程（Ｂ１）の後、又は、その両方に、文字、図面等を印刷する工程を有するものであってもよい。上記文字、図面等は、例えば、被覆物品が炊飯釜である場合、水の量を示す文字と線等である。
【０２２９】
上記印刷の方法としては特に限定されず、例えば、第１の製造方法において例示した方法が挙げられる。
【０２３０】
第３の被覆物品は、例えば、基材上に、プライマー用被覆組成物（Ａ３）を塗布することによりプライマー塗布膜（Ａ３ｐ）を形成する工程（Ａ３）、
プライマー塗布膜（Ａ３ｐ）上に、含フッ素塗料（Ｂ２）を塗布することにより塗布膜（Ｂ２ｐ）を形成する工程（Ｂ２）、
塗布膜（Ｂ２ｐ）上に含フッ素塗料（Ｃ３）を塗布することにより塗布膜（Ｃ３ｐ）を形成する工程（Ｃ３）、並びに、
プライマー塗布膜（Ａ３ｐ）、塗布膜（Ｂ２ｐ）及び塗布膜（Ｃ３ｐ）からなる塗布膜積層体を焼成することにより、上記基材、プライマー層（Ａ３）、中間層（Ｂ２）及び含フッ素層（Ｃ３）からなる第３の被覆物品を形成する工程（Ｄ３）
を含む方法により、製造することができる。
【０２３１】
工程（Ａ３）は、基材上に、プライマー用被覆組成物（Ａ３）を塗布することによりプライマー塗布膜（Ａ３ｐ）を形成する工程である。
【０２３２】
工程（Ａ３）において、プライマー用被覆組成物（Ａ３）は、耐熱性樹脂（ｂ）を含むことが好ましい。
プライマー用被覆組成物（Ａ３）は、更に、任意で添加剤を含むこともできる。
耐熱性樹脂（ｂ）及び上記添加剤については、上述したとおりである。
プライマー用被覆組成物（Ａ３）は、含フッ素重合体を含まないことが好ましい。
【０２３３】
上記基材上にプライマー用被覆組成物（Ａ３）を塗布する方法としては特に限定されず、プライマー用被覆組成物（Ａ３）が液状である場合、スプレー塗装、ロール塗装、ドクターブレードによる塗装、ディップ（浸漬）塗装、含浸塗装、スピンフロー塗装、カーテンフロー塗装等が挙げられ、なかでも、スプレー塗装が好ましい。プライマー用被覆組成物（Ａ３）が粉体状である場合、静電塗装、流動浸漬法、ロトライニング法等が挙げられ、なかでも、静電塗装が好ましい。
【０２３４】
工程（Ａ３）におけるプライマー用被覆組成物（Ａ３）の塗布の後、工程（Ｂ２）を行う前に焼成を行ってもよいし、焼成を行わなくてもよい。また、プライマー用被覆組成物（Ａ３）が液状である場合、上記塗布の後、更に、乾燥を行ってもよいし、乾燥を行わなくてもよい。
【０２３５】
工程（Ａ３）において、上記乾燥は、７０〜３００℃の温度で５〜６０分間行うことが好ましい。上記焼成は、２６０〜４１０℃の温度で１０〜３０分間行うことが好ましい。
【０２３６】
プライマー用被覆組成物（Ａ３）が液状である場合、工程（Ａ３）においては、上記基材上に塗布したのち、乾燥を行うことが好ましい。また、後述の工程（Ｄ３）において塗布膜積層体の焼成を行うため、焼成を行わないことが好ましい。
【０２３７】
プライマー用被覆組成物（Ａ３）が粉体状である場合、工程（Ａ３）においては、上記基材上に塗布したのち、焼成を行うことが好ましい。
【０２３８】
プライマー塗布膜（Ａ３ｐ）は、上記基材上にプライマー用被覆組成物（Ａ３）を塗布した後、必要に応じて乾燥又は焼成することにより形成されるものである。プライマー塗布膜（Ａ３ｐ）は、得られる被覆物品においてプライマー層（Ａ３）となる。
【０２３９】
工程（Ｂ２）は、プライマー塗布膜（Ａ３ｐ）上に、含フッ素塗料（Ｂ２）を塗布することにより塗布膜（Ｂ２ｐ）を形成する工程である。
【０２４０】
工程（Ｂ２）における含フッ素塗料（Ｂ２）は、耐熱性樹脂（ａ）、含フッ素重合体（ａ）、及び、金属酸化物で被覆したタルク（被覆タルク）を含むことが好ましい。
含フッ素塗料（Ｂ２）は、更に、任意で添加剤を含むこともできる。
耐熱性樹脂（ａ）、含フッ素重合体（ａ）、上記被覆タルク及び上記添加剤については、上述したとおりである。
【０２４１】
含フッ素塗料（Ｂ２）として、上述した本開示の被覆組成物を用いることが好ましい。
【０２４２】
含フッ素塗料（Ｂ２）は、粉体塗料であってもよく、水性塗料等の液状塗料であってもよい。含フッ素塗料（Ｂ２）が液状塗料である場合は、耐熱性樹脂（ａ）、含フッ素重合体（ａ）及び上記被覆タルクの粒子が液状媒体に分散された液状塗料であることが好ましく、耐熱性樹脂（ａ）、含フッ素重合体（ａ）及び上記被覆タルクの粒子が主に水からなる水性媒体に分散された水性塗料であることがより好ましい。
【０２４３】
含フッ素塗料（Ｂ２）における耐熱性樹脂（ａ）及び含フッ素重合体（ａ）の粒子の平均粒子径は、液状塗料の場合は０．０１〜４０μｍ、粉体塗料の場合は１〜５０μｍであることが好ましい。
【０２４４】
含フッ素重合体（ａ）が溶融加工性である場合、含フッ素塗料（Ｂ２）は、球晶を微細化する目的で、少量のＰＴＦＥ（ＴＦＥホモポリマー及び変性ＰＴＦＥの少なくとも一方）を含んでもよい。この場合、ＰＴＦＥの含有量は、含フッ素重合体（ａ）に対して０．０１〜１０．０質量％とすることが好ましい。
【０２４５】
プライマー塗布膜（Ａ３ｐ）上に含フッ素塗料（Ｂ２）を塗布する方法としては特に限定されず、プライマー用被覆組成物（Ａ３）の塗布の方法と同じ方法等が挙げられる。含フッ素塗料（Ｂ２）が粉体塗料である場合は、静電塗装が好ましい。
【０２４６】
工程（Ｂ２）においては、含フッ素塗料（Ｂ２）をプライマー塗布膜（Ａ３ｐ）上に塗布したのち、乾燥又は焼成を行ってもよい。工程（Ｂ２）における乾燥又は焼成は、工程（Ａ３）における乾燥又は焼成と同様の条件で行うことが好ましい。
【０２４７】
含フッ素塗料（Ｂ２）をプライマー塗布膜（Ａ３ｐ）上に塗布したのち、焼成を行わないことが好ましい。後述の工程（Ｄ３）において塗布膜積層体の焼成を行う際に、全ての塗布膜を同時に焼成することができるからである。
【０２４８】
塗布膜（Ｂ２ｐ）は、プライマー塗布膜（Ａ３ｐ）上に含フッ素塗料（Ｂ２）を塗布した後、必要に応じて乾燥又は焼成することにより形成される。塗布膜（Ｂ２ｐ）は、得られる被覆物品において中間層（Ｂ２）となる。
【０２４９】
工程（Ｃ３）は、塗布膜（Ｂ２ｐ）上に含フッ素塗料（Ｃ３）を塗布することにより塗布膜（Ｃ３ｐ）を形成する工程である。
【０２５０】
工程（Ｃ３）における含フッ素塗料（Ｃ３）は、含フッ素重合体（ｂ）を含むことが好ましい。
含フッ素塗料（Ｃ３）は、更に、任意で添加剤を含むこともできる。
含フッ素重合体（ｂ）及び上記添加剤については、上述したとおりである。
【０２５１】
含フッ素塗料（Ｃ３）は、粉体塗料であってもよく、水性塗料等の液状塗料であってもよい。乾燥工程が不要で、少ない塗装回数で厚い塗布膜を得ることが容易である点では、粉体塗料であることが好ましい。含フッ素塗料（Ｃ３）が液状塗料である場合は、含フッ素重合体（ｂ）の粒子が液状媒体に分散された液状塗料であることが好ましく、含フッ素重合体（ｂ）の粒子が主に水からなる水性媒体に分散された水性塗料であることがより好ましい。
【０２５２】
含フッ素塗料（Ｃ３）における含フッ素重合体（ｂ）の粒子の平均粒子径は、液体塗料の場合は０．０１〜４０μｍ、粉体塗料の場合は１〜５０μｍであることが好ましい。
【０２５３】
含フッ素重合体（ｂ）が溶融加工性である場合、含フッ素塗料（Ｃ３）は、球晶を微細化する目的で、少量のＰＴＦＥ（ＴＦＥホモポリマー及び変性ＰＴＦＥの少なくとも一方）を含んでもよい。この場合、ＰＴＦＥの含有量は、含フッ素重合体（ｂ）に対して０．０１〜１０．０質量％とすることが好ましい。
【０２５４】
また、含フッ素塗料（Ｃ３）は、着色顔料を含有しないことが好ましい。着色顔料は、耐食性を悪化させる原因となり得るため、含フッ素塗料（Ｃ３）が着色顔料を含有しないものであれば、得られる被覆物品は、より優れた耐食性及び耐水蒸気性を有するものとなる。
【０２５５】
塗布膜（Ｂ２ｐ）上に含フッ素塗料（Ｃ３）を塗布する方法としては特に限定されず、上述のプライマー用被覆組成物（Ａ３）の塗布の方法と同じ方法等が挙げられる。含フッ素塗料（Ｃ３）が粉体塗料である場合は、静電塗装が好ましい。
【０２５６】
塗布膜（Ｃ３ｐ）は、上記塗布ののち必要に応じて乾燥又は焼成することにより形成されてもよい。工程（Ｃ３）における乾燥又は焼成は、工程（Ａ３）における乾燥又は焼成と同様の条件で行うことが好ましい。塗布膜（Ｃ３ｐ）は、得られる被覆物品における含フッ素層（Ｃ３）となる。
【０２５７】
工程（Ｄ３）は、プライマー塗布膜（Ａ３ｐ）、塗布膜（Ｂ２ｐ）及び塗布膜（Ｃ３ｐ）からなる塗布膜積層体を焼成することにより、上記基材、プライマー層（Ａ３）、中間層（Ｂ２）及び含フッ素層（Ｃ３）からなる第３の被覆物品を形成する工程である。
【０２５８】
工程（Ｄ３）における焼成は、工程（Ａ３）、（Ｂ２）及び（Ｃ３）における焼成と同様の条件で行うことが好ましい。
【０２５９】
第３の製造方法は、プライマー塗布膜（Ａ３ｐ）を形成する工程（Ａ３）の後、上記塗布膜（Ｂ２ｐ）を形成する工程（Ｂ２）の後、又は、その両方に、文字、図面等を印刷する工程を有するものであってもよい。上記文字、図面等は、例えば、被覆物品が炊飯釜である場合、水の量を示す文字と線等である。
【０２６０】
上記印刷の方法としては特に限定されず、例えば、第１の製造方法において例示した方法が挙げられる。
【０２６１】
本開示の被覆組成物は耐食性に優れる塗膜を与えることができ、また、第１〜第３の被覆物品は耐食性に優れる。このため、本開示の被覆組成物、及び、第１〜第３の被覆物品は、耐食性が求められるあらゆる分野において好適に用いることができる。適用可能な用途としては特に限定されず、含フッ素重合体が有する非粘着性、耐熱性、滑り性等を利用した用途を挙げることができる。例えば、非粘着性を利用したものとして、フライパン、圧力鍋、鍋、グリル鍋、炊飯釜、オーブン、ホットプレート、パン焼き型、包丁、ガステーブル等の調理器具；電気ポット、製氷トレー、金型、レンジフード等の厨房用品；練りロール、圧延ロール、コンベア、ホッパー等の食品工業用部品；オフィースオートメーション（ＯＡ）用ロール、ＯＡ用ベルト、ＯＡ用分離爪、製紙ロール、フィルム製造用カレンダーロール等の工業用品；発泡スチロール成形用等の金型、鋳型；合板・化粧板製造用離型板等の成形金型離型；工業用コンテナ（特に半導体工業用）等が挙げられ、滑り性を利用したものとして、のこぎり、やすり等の工具；アイロン、鋏、包丁等の家庭用品；金属箔；電線；食品加工機、包装機、紡織機械等のすべり軸受；カメラ・時計の摺動部品；パイプ、バルブ、ベアリング等の自動車部品；雪かきシャベル；すき；シュート等が挙げられる。
【０２６２】
本開示の被覆組成物、及び、第１〜第３の被覆物品は、調理器具又は厨房用品に用いられることが好ましく、調理器具に用いられることがより好ましく、炊飯釜に用いられることが更に好ましい。
第１〜第３の被覆物品は、調理器具、厨房用品又はその構成部材であることも好ましく、調理器具又はその構成部材であることがより好ましく、炊飯釜又はその構成部材であることが更に好ましい。
【実施例】
【０２６３】
次に実施例を挙げて本開示を更に詳しく説明するが、本開示はこれらの実施例のみに限定されるものではない。「％」「部」は、それぞれ質量％、質量部を表す。
【０２６４】
製造例１  ポリアミドイミド樹脂水性分散体の調製
固形分２９％のポリアミドイミド樹脂〔ＰＡＩ〕ワニス（Ｎ−メチル−２−ピロリドン（以下、ＮＭＰという）を７１％含む）を水中に投入してＰＡＩを析出させた。これをボールミル中で４８時間粉砕してＰＡＩ水性分散体を得た。得られたＰＡＩ水性分散体の固形分は、２０％であった。
【０２６５】
製造例２  ポリエーテルスルホン樹脂水性分散体の調製
数平均分子量約２４０００のポリエーテルスルホン樹脂〔ＰＥＳ〕６０部及び脱イオン水６０部を、セラミックボールミル中でＰＥＳからなる粒子が完全に粉砕されるまで約１０分間攪拌した。次いで、ＮＭＰ１８０部を添加し、更に、４８時間粉砕し、分散体を得た。得られた分散体を更にサンドミルで１時間粉砕し、ＰＥＳ濃度が約２０％のＰＥＳ水性分散体を得た。
【０２６６】
製造例３  ポリエーテルエーテルケトン水性分散体の調製
ＡＳＴＭ  Ｄ１２３８  に準拠し、４００℃、荷重２．１６ｋｇで測定したＭＦＲ（Ｍｅｌｔ  Ｍａｓｓ  Ｆｌｏｗ  Ｒａｔｅ）が３６ｇ／１０分で平均粒子径１０μｍのポリエーテルエーテルケトン〔ＰＥＥＫ〕３５部、ポリエーテル系非イオン性界面活性剤４．７部、トリエチレングリコール１０部、プロピレングリコール１０部、２，４，７，９−テトラメチル−５−デシン−４，７−ジオール０．２５部、２−エチルヘキサノール０．２５部、脱イオン水３９．８部をサンドミルで１時間粉砕し、ＰＥＥＫ濃度が約３５％のＰＥＥＫ水性分散体を得た。
【０２６７】
製造例４  被覆組成物（１）の調製
製造例２で得られたＰＥＳ水性分散体、及び、製造例１で得られたＰＡＩ水性分散体を、ＰＥＳが、ＰＥＳとＰＡＩとの固形分合計量の７５％となるように混合し、これにテトラフルオロエチレンホモポリマー〔ＴＦＥホモポリマー〕水性分散体（平均粒子径０．２８μｍ、固形分６０％、分散剤としてポリエーテル系非イオン性界面活性剤をＴＦＥホモポリマーに対して６％含有している）を、ＰＥＳ及びＰＡＩが、ＰＥＳ、ＰＡＩ及びＴＦＥホモポリマーの固形分合計量の２５％となるように加え、増粘剤としてメチルセルロースをＴＦＥホモポリマーの固形分に対して０．７％添加し、分散安定剤としてポリエーテル系非イオン性界面活性剤をＴＦＥホモポリマーの固形分に対して６％添加して、ポリマーの固形分３４％の水性分散液（被覆組成物（１））を得た。
【０２６８】
製造例５  被覆組成物（２）の調製
製造例４で作製した水性分散液に、この水性分散液の全固形分量に対して４．０％の酸化鉄（Ｆｅ３Ｏ４）被覆タルク（平均粒子径１０μｍ）を添加して攪拌し、被覆組成物（２）を得た。
【０２６９】
製造例６  被覆組成物（３）の調製
製造例３で得られたＰＥＥＫ水性分散体、及び、製造例１で得られたＰＡＩ水性分散体を、ＰＥＥＫが、ＰＥＥＫとＰＡＩとの固形分合計量の２５％となるように混合し、増粘剤としてメチルセルロースをポリマーの固形分に対して０．５％、分散安定剤としてポリエーテル系非イオン性界面活性剤をＴＦＥホモポリマーの固形分に対して５％、表面調整剤としてエトキシ化２，４，７，９−テトラメチル−５−デシン−４，７−ジオールをポリマーの固形分に対して２．５％、各々添加し、固形分２０％の被覆組成物（３）を得た。
【０２７０】
製造例７  被覆組成物（４）の調製
製造例６で作製した水性分散液に、この水性分散液の全固形分量に対して４．０％の酸化鉄（Ｆｅ３Ｏ４）被覆タルク（平均粒子径１０μｍ）を添加して攪拌し、被覆組成物（４）を得た。
【０２７１】
製造例８  被覆組成物（５）の調製
テトラフルオロエチレンホモポリマー〔ＴＦＥホモポリマー〕水性分散体（平均粒子径０．２８μｍ、固形分６０％、分散剤としてポリエーテル系非イオン性界面活性剤をＴＦＥホモポリマーに対して６％含有している）７７．０部、グリセリン４．７部、アクリル樹脂エマルジョン（ブチルアクリレート系樹脂を含み、平均粒子径０．３μｍ、固形分４０％）１３．４部、ポリオキシエチレントリデシルエーテル３．９部、ラウリル硫酸ナトリウムの２５％水溶液１．０部を混合して、固形分４６％の水性分散液（被覆組成物（５））を得た。
【０２７２】
実施例１
アルミニウム板（Ａ−１０５０Ｐ）の表面をアセトンで脱脂した後、ＪＩＳ  Ｂ  １９８２に準拠して測定した表面粗度Ｒａ値が２．５〜４．０μｍとなるようにサンドブラストを行い、表面を粗面化した。エアーブローにより表面のダストを除去した後、製造例５で得られた被覆組成物（２）を、乾燥膜厚が約１０μｍとなるように、ＲＧ−２型重力式スプレーガン（商品名、アネスト岩田社製、ノズル径１．０ｍｍ）を用い、吹き付け圧力０．２ＭＰａでスプレー塗装した。得られたアルミニウム板上のプライマー塗布膜を８０〜１００℃で１５分間乾燥し、室温まで冷却した。得られた塗布膜上に、ＰＦＡ粉体塗料（商品名：ＡＣＸ−３４、ダイキン工業社製）を印加電圧４０ＫＶ、圧力０．０８ＭＰａの条件で静電塗装し、３８０℃で２０分間焼成し、冷却して上塗りに膜厚が約４０μｍのＰＦＡからなる上塗り層を形成することにより、試験用塗装板を得た。得られた試験用塗装板は、アルミニウム板上に下塗り層及びＰＦＡからなる上塗り層が形成されていた。
【０２７３】
実施例２
プライマー塗布膜上に、上塗りとして、製造例８で得られた被覆組成物（５）を焼成膜厚が約２０μｍとなるように、被覆組成物（２）と同様にスプレー塗装し、得られた塗布膜を８０〜１００℃で１５分間乾燥した後、３８０℃で２０分間焼成し、冷却した以外は実施例１と同様に試験用塗装板を作製した。
【０２７４】
実施例３
下塗りにおける酸化鉄（Ｆｅ３Ｏ４）被覆タルク（平均粒子径１０μｍ）の添加量を全固形分に対して２．０％に変更した以外は、実施例１と同様に試験用塗装板を作製した。
【０２７５】
実施例４
下塗りにおける酸化鉄（Ｆｅ３Ｏ４）被覆タルク（平均粒子径１０μｍ）の添加量を全固形分に対して２．０％に変更した以外は、実施例２と同様に試験用塗装板を作製した。
【０２７６】
実施例５
実施例１と同様に、アルミニウム板の上に製造例７で得られた被覆組成物（４）を、乾燥膜厚が約１０μｍとなるように、スプレー塗装した後８０〜１００℃で１５分間乾燥し、室温まで冷却した。得られたプライマー塗布膜上に、製造例４で得られた被覆組成物（１）を、乾燥膜厚が約１０μｍとなるように、被覆組成物（４）と同様にスプレー塗装した。得られた塗布膜を８０〜１００℃で１５分間乾燥し、室温まで冷却した。得られた塗布膜上に、製造例８で得られた被覆組成物（５）を、焼成膜厚が約２０μｍとなるように、被覆組成物（４）と同様にスプレー塗装した。得られた塗布膜を８０〜１００℃で１５分間乾燥した後、３８０℃で２０分間焼成し、冷却して試験用塗装板を得た。得られた試験用塗装板は、アルミニウム板上に下塗り層、中塗り層及びＰＴＦＥからなる上塗り層が形成されていた。
【０２７７】
実施例６
下塗りに製造例６で得られた被覆組成物（３）を使用し、中塗りに製造例５で得られた被覆組成物（２）を使用した以外は、実施例５と同様に、試験用塗装板を作製した。
【０２７８】
比較例１
下塗りに製造例４の被覆組成物（１）を使用した以外は実施例２と同様に、試験用塗装板を作製した。
【０２７９】
比較例２
下塗りにおける酸化鉄被覆タルクを、被覆していないタルク（平均粒子径１０μｍ）に変更した以外は実施例２と同様に、試験用塗装板を作製した。
【０２８０】
比較例３
下塗りにおける酸化鉄被覆タルクを、酸化鉄で被覆したマイカ（雲母、平均粒子径１５μｍ）に変更した以外は実施例２と同様に、試験用塗装板を作製した。
【０２８１】
（評価方法）
得られた試験用塗装板の塗膜について、下記の測定及び評価を行った。結果を表１に示す。
【０２８２】
＜膜厚＞
高周波式膜厚計（商品名：ＬＺ−３００Ｃ、ケット科学研究所製）を用いて測定した。
【０２８３】
＜耐食試験＞
得られた試験用塗装板を、塩化ナトリウム２００ｇを水８００ｇに溶解した溶液中に浸漬し、９８℃で３００時間保温した後、ブリスターの発生等の異常がないかを目視で調べた。膨れの発生等の異常がない場合、合格とし、膨れの発生等の異常が認められた場合、不合格とした。
【０２８４】
【表１】
2020128517.tif 000004